(57)【特許請求の範囲】
【請求項１】
光硬化させた気泡混合微粒子含有粘弾性体の少なくとも片面に、光硬化させた熱発泡剤含有粘着剤層を有している加熱発泡型再剥離性アクリル系粘着テープ又はシートであって、
前記熱発泡剤含有粘着剤層が、炭素数２〜１８のアルキル基を有するアルキル（メタ）アクリレートを主成分とするビニル系モノマー混合物又はその部分重合物、光重合開始剤、熱発泡剤、及び多官能（メタ）アクリレートを含む熱発泡剤含有粘着剤組成物を重合して得られる層であって、前記熱発泡剤含有粘着剤層の溶剤不溶分が３５〜９９重量％であり、
前記炭素数２〜１８のアルキル基を有するアルキル（メタ）アクリレートを主成分とするビニル系モノマー混合物又はその部分重合物１００重量部に対して、前記光重合開始剤を０．００１〜５重量部、前記熱発泡剤を１０〜２００重量部、及び前記多官能（メタ）アクリレートを０．００１〜０．５重量部含有している加熱発泡型再剥離性アクリル系粘着テープ又はシート。
【請求項２】
気泡を、気泡混合微粒子含有粘弾性体の全体積に対して、３〜３０体積％含有する請求項１記載の加熱発泡型再剥離性アクリル系粘着テープ又はシート。
【請求項３】
気泡混合微粒子含有粘弾性体が、炭素数２〜１８のアルキル基を有するアルキル（メタ）アクリレートを主成分とするビニル系モノマー混合物又はその部分重合物、光重合開始剤、微粒子、多官能（メタ）アクリレート、及び気泡を含む気泡混合微粒子含有重合性組成物を重合して得られる層である請求項１又は２記載の加熱発泡型再剥離性アクリル系粘着テープ又はシート。
【請求項４】
気泡混合微粒子含有重合性組成物が、炭素数２〜１８のアルキル基を有するアルキル（メタ）アクリレートを主成分とするビニル系モノマー混合物又はその部分重合物１００重量部に対して、光重合開始剤を０．００１〜５重量部、多官能（メタ）アクリレートを０．００１〜５重量部、及び微粒子を含有している請求項３記載の加熱発泡型再剥離性アクリル系粘着テープ又はシート。
【請求項５】
気泡混合微粒子含有粘弾性体における微粒子の平均粒径が、３０〜１００μｍである請求項１〜４の何れかの項に記載の加熱発泡型再剥離性アクリル系粘着テープ又はシート。
【請求項６】
気泡混合微粒子含有粘弾性体における微粒子の含有量が、気泡混合微粒子含有粘弾性体の全体積に対して、５〜５０体積％である請求項１〜５の何れかの項に記載の加熱発泡型再剥離性アクリル系粘着テープ又はシート。
【請求項７】
熱発泡剤含有粘着剤層を構成するビニル系モノマー混合物又はその部分重合物が、（ａ１）下記式（１）で表される、炭素数２〜１８のアルキル基を有するアルキル（メタ）アクリレートモノマー、
【化１】
0005483835.tif 000010
（式（１）中、Ｒ1は水素原子又はメチル基を示し、Ｒ2は炭素数２〜１８のアルキル基を示す。）
（ａ２）下記式（２）で表されるＮ−ヒドロキシアルキル（メタ）アクリルアミドモノマー、
【化２】
0005483835.tif 000011
（式（２）中、Ｒ3は水素原子又はメチル基を示し、Ｒ4は炭素数１〜４のヒドロキシアルキル基を示す。）
及び（ａ３）窒素含有モノマー（式（２）で表されるＮ−ヒドロキシアルキル（メタ）アクリルアミドモノマーは含まない）をモノマー成分として含む請求項１〜６の何れかの項に記載の加熱発泡型再剥離性アクリル系粘着テープ又はシート。
【請求項８】
ビニル系モノマー混合物又はその部分重合物において、（ａ１）炭素数２〜１８のアルキル基を有するアルキル（メタ）アクリレートモノマーの含有量が５０〜８５重量％であり、（ａ２）Ｎ−ヒドロキシアルキル（メタ）アクリルアミドモノマーの含有量が０．１〜１２重量％であり、（ａ３）窒素含有モノマーの含有量が１０〜４０重量％である請求項７に記載の加熱発泡型再剥離性アクリル系粘着テープ又はシート。
【請求項９】
（ａ１）炭素数２〜１８のアルキル基を有するアルキル（メタ）アクリレートモノマー、（ａ２）Ｎ−ヒドロキシアルキル（メタ）アクリルアミドモノマー、及び（ａ３）窒素含有モノマーの総量が、熱発泡剤含有粘着剤組成物を構成するモノマー成分全量に対して９０重量％以上である請求項７又は８に記載の加熱発泡型再剥離性アクリル系粘着テープ又はシート。
【請求項１０】
ビニル系モノマー混合物中に、実質的にカルボキシル基含有モノマーを含まない請求項７〜９の何れかの項に記載の加熱発泡型再剥離性アクリル系粘着テープ又はシート。
【請求項１１】
（ａ２）Ｎ−ヒドロキシアルキル（メタ）アクリルアミドモノマーが、Ｎ−（２−ヒドロキシエチル）（メタ）アクリルアミドである請求項７〜１０の何れかの項に記載の加熱発泡型再剥離性アクリル系粘着テープ又はシート。
【請求項１２】
（ａ３）窒素含有モノマーが、下記式（３）で表されるＮ−ビニル環状アミドである請求項７〜１１の何れかの項に記載の加熱発泡型再剥離性アクリル系粘着テープ又はシート。
【化３】
0005483835.tif 000012
（式（３）中、Ｒ5は２価の有機基を示す。）
【請求項１３】
熱発泡剤含有粘着剤層における熱発泡剤が、熱膨張性微小球である請求項１〜１２の何れかの項に記載の加熱発泡型再剥離性アクリル系粘着テープ又はシート。
【請求項１４】
熱発泡剤含有粘着剤層の厚さが、１〜３００μｍである請求項１〜１３の何れかの項に記載の加熱発泡型再剥離性アクリル系粘着テープ又はシート。
【発明の詳細な説明】
【技術分野】
【０００１】
本発明は、被着体における凹凸面の有無にかかわらず、接合時には高い常態接着力を維持しつつ、剥離時には加熱により接着力が低下する加熱発泡型再剥離性アクリル系粘着テープ又はシートに関する。より詳細には、被着体における凹凸面の有無にかかわらず、接合時には高い接着特性を維持しつつ、使用後、リサイクルやリワーク等を目的として解体する際、加熱することにより接着力を低下させ、容易に分離することができる加熱発泡型再剥離性アクリル系粘着テープ又はシート、及び接合時には良好な接着特性を維持しつつ、リワークやリサイクル等を目的として剥がす際、加熱することにより容易に剥離することができる加熱発泡型再剥離性アクリル系粘着テープ又はシートに関する。
【背景技術】
【０００２】
従来、アクリル系粘着剤に用いられるベースポリマーは、（メタ）アクリル酸アルキルエステルを主成分としたアクリル系モノマーを有機溶剤中で溶液重合することにより調製していた。近年では、地球環境への配慮から大気汚染や環境問題の制約が課題となっていることから、アクリル系モノマーを紫外線重合することにより、無溶剤で粘着剤層を形成した粘着テープ又はシート（以下、「テープ又はシート」を、単に「テープ」あるいは「シート」と称する場合がある）を製造することは、安全面、環境面で特に有利である。また、近年、環境意識の高まりから、省資源やリサイクルが求められることが多くなってきている。
【０００３】
一方、アクリル系発泡体様粘着テープ（基材及び／又は粘着剤層に微粒子を含有するアクリル系粘着テープ）は、微粒子を含有する感圧性接着剤層を有する感圧性接着テープにおいて常温での接着強さやせん断強さが必要とされる用途など、例えば、自動車、機械部品、電化製品、建材等各種分野の部材接合において、しばしば使用されている。
【０００４】
このような状況下、従来のアクリル系発泡体様粘着テープは、高接着強度により高い接合信頼性を有しているものの、その高い接合強度は逆に接合部の分離、解体を困難にさせていた。例えば、以下の具体的な使用例が挙げられる。
【０００５】
近年、フラットテレビ全面部には、意匠性を高める目的で黒色等に印刷されたデコレーションパネルが貼り付けられている。このデコレーションパネルの固定には、強接着、高保持、段差吸収性、応力緩和性が必要とされることによりアクリル系発泡体様粘着テープが使用されているが、使用後の材料リサイクルにおいて、アクリル系発泡体様粘着テープが強接着ゆえに、解体することが難しいという問題があった。
【０００６】
強接着性、長期信頼性、粗面接着性（段差吸収性）が必要とされる表示板の固定には、アクリル系発泡体様粘着テープが使用されている。この表示板は、通常、使用後に柱やボードになどから剥がされることが多いが、この際、アクリル系発泡体様粘着テープが強接着ゆえに、表示板が破損したり、場合によっては、表示板を貼り付けていた柱やボード自体が破損することもあった。
【０００７】
強接着性、段差吸収性、衝撃吸収性等が必要とされるＬＣＤモジュールやバックライトユニットの固定用途に、アクリル系発泡体様粘着テープが使用されている。しかしながら、製造時のテープ貼り付け不良によるリワーク作業や、貼り付け後の検査で何らかの欠陥が発見された場合のリペアー作業でテープを剥がす際、強接着ゆえに、テープを剥がすことができない、もしくは剥がせたとしてもテープを貼り付けていた部材が破損し、再利用できないという問題があった。
【０００８】
なお、アクリル系発泡体様粘着テープとして、特許文献１〜７のアクリル系発泡体様粘着テープが従来から知られているが、いずれも、凹凸面を有する被着体に対する優れた常態接着性と易剥離性との両立は困難であった。
【０００９】
また、被着体がＳＵＳ（ステンレス鋼）のような金属の場合、アクリル酸成分を加えたアクリル系粘着テープでは、常態での高い接着性能は示すものの、加熱により粘着力が上昇し、良好な易剥離性を得ることが困難であった。また酸性分により被着体が腐食するという問題もあった。
【００１０】
【特許文献１】特公昭５７−１７０３０号公報（米国特許第４２２３０６７号）
【特許文献２】特開平７−４８５４９号公報
【特許文献３】特開２００１−２１２９００号公報
【特許文献４】特開２００２−０８８３２０号公報
【特許文献５】特開２００２−００３８００号公報
【特許文献６】特開２００２−１２１５０５号公報
【特許文献７】特開２００４−０１８７６１号公報
【発明の開示】
【発明が解決しようとする課題】
【００１１】
従って、本発明の目的は、被着体における凹凸面の有無にかかわらず、接合時には高い常態接着力を維持しつつ、接合部を分離・解体する際には、加熱により接着力が低下して、容易に分離・解体することができる加熱発泡型再剥離性アクリル系粘着テープを提供することにある。
また、本発明の他の目的は、金属系被着体に対して、接合時には高い常態接着性を維持しつつ、リワークやリサイクルで剥がす際には、加熱により接着力が低下し、容易に剥離・解体することができる加熱発泡型再剥離性アクリル系粘着テープを提供することにある。
【課題を解決するための手段】
【００１２】
本発明者は上記の問題を解決するために鋭意検討した結果、基材の少なくとも一方の面に粘着剤層を有する粘着テープ又はシートにおいて、基材として、気泡を含む基材である気泡混合微粒子含有粘弾性体を用い、且つ該基材の少なくとも一方の面に熱発泡剤含有粘着剤組成物により形成される熱発泡剤含有粘着剤層を積層させれば、被着体の凹凸面に対しても、接合時には高い常態接着力を維持しつつ、接合部を分離・解体する際には、加熱により接着力が低下して、容易に分離・解体することができる再剥離型粘着テープを得られることを見出し、本発明を完成させた。
【００１３】
すなわち、本発明は、光硬化させた気泡混合微粒子含有粘弾性体の少なくとも片面に、光硬化させた熱発泡剤含有粘着剤層を有していることを特徴とする加熱発泡型再剥離性アクリル系粘着テープ又はシートを提供する。
【００１４】
前記加熱発泡型再剥離性アクリル系粘着テープ又はシートは、気泡を、気泡混合微粒子含有粘弾性体の全体積に対して、３〜３０体積％含有することが好ましい。
【００１５】
気泡混合微粒子含有粘弾性体は、炭素数２〜１８のアルキル基を有するアルキル（メタ）アクリレートを主成分とするビニル系モノマー混合物又はその部分重合物、光重合開始剤、微粒子、多官能（メタ）アクリレート、及び気泡を含む気泡混合微粒子含有重合性組成物を重合して得られる層であることが好ましい。特に、気泡混合微粒子含有重合性組成物は、炭素数２〜１８のアルキル基を有するアルキル（メタ）アクリレートを主成分とするビニル系モノマー混合物又はその部分重合物１００重量部に対して、光重合開始剤を０．００１〜５重量部、多官能（メタ）アクリレートを０．００１〜５重量部、及び微粒子を含有していることが好ましい。
【００１６】
気泡混合微粒子含有粘弾性体における微粒子の平均粒径は、３０〜１００μｍであることが好ましく、また気泡混合微粒子含有粘弾性体における微粒子の含有量は、気泡混合微粒子含有粘弾性体の全体積に対して、５〜５０体積％であることが好ましい。
【００１７】
熱発泡剤含有粘着剤層は、炭素数２〜１８のアルキル基を有するアルキル（メタ）アクリレートを主成分とするビニル系モノマー混合物又はその部分重合物、光重合開始剤、熱発泡剤、及び多官能（メタ）アクリレートを含む熱発泡剤含有粘着剤組成物を重合して得られる層であって、該熱発泡剤含有粘着剤層の溶剤不溶分が、３５〜９９重量％であることが好ましい。
【００１８】
熱発泡剤含有粘着剤層を構成するビニル系モノマー混合物又はその部分重合物は、（ａ１）下記式（１）で表される、炭素数２〜１８のアルキル基を有するアルキル（メタ）アクリレートモノマー、
【化４】
0005483835.tif 000002
（式（１）中、Ｒ1は水素原子又はメチル基を示し、Ｒ2は炭素数２〜１８のアルキル基を示す。）
（ａ２）下記式（２）で表されるＮ−ヒドロキシアルキル（メタ）アクリルアミドモノマー、
【化５】
0005483835.tif 000003
（式（２）中、Ｒ3は水素原子又はメチル基を示し、Ｒ4は炭素数１〜４のヒドロキシアルキル基を示す。）及び（ａ３）窒素含有モノマーを含んでいてもよい。
【００１９】
前記ビニル系モノマー混合物又はその部分重合物において、（ａ１）炭素数２〜１８のアルキル基を有するアルキル（メタ）アクリレートモノマーの含有量が５０〜８５重量％であり、（ａ２）Ｎ−ヒドロキシアルキル（メタ）アクリルアミドモノマーの含有量が０．１〜１２重量％であり、（ａ３）窒素含有モノマーの含有量は１０〜４０重量％であることが好ましい。
【００２０】
前記ビニル系モノマー混合物又はその部分重合物において、（ａ１）炭素数２〜１８のアルキル基を有するアルキル（メタ）アクリレートモノマー、（ａ２）Ｎ−ヒドロキシアルキル（メタ）アクリルアミドモノマー、及び（ａ３）窒素含有モノマーの総量は、熱発泡剤含有粘着剤組成物を構成するモノマー全量に対して９０重量％以上であることが好ましい。
【００２１】
前記ビニル系モノマー混合物又はその部分重合物中では、実質的にカルボキシル基含有モノマーを含まないことが好ましい。
【００２２】
（ａ２）Ｎ−ヒドロキシアルキル（メタ）アクリルアミドモノマーは、Ｎ−（２−ヒドロキシエチル）（メタ）アクリルアミドであることが好ましい。
【００２３】
（ａ３）窒素含有モノマーが、下記式（３）で表されるＮ−ビニル環状アミドであることが好ましい。
【化６】
0005483835.tif 000004
（式（３）中、Ｒ5は２価の有機基を示す。）
【００２４】
特に、熱発泡剤含有粘着剤組成物は、炭素数２〜１８のアルキル基を有するアルキル（メタ）アクリレートを主成分とするビニル系モノマー混合物又はその部分重合物１００重量部に対して、光重合開始剤を０．００１〜５重量部、熱発泡剤を１０〜２００重量部、及び多官能（メタ）アクリレートを０．００１〜５重量部含有していることが好ましい。
【００２５】
熱発泡剤含有粘着剤層における熱発泡剤は、熱膨張性微小球であることが好ましい。また、熱発泡剤含有粘着剤層の厚さが、１〜３００μｍであることが好ましい。
なお、本明細書では、上記発明のほか、
気泡混合微粒子含有粘弾性体の少なくとも片面に、熱発泡剤含有粘着剤層を有していることを特徴とする加熱発泡型再剥離性アクリル系粘着テープ又はシートについても説明する。
【発明の効果】
【００２６】
本発明の加熱発泡型再剥離性アクリル系粘着テープによれば、前記構成を有しているので、被着体における凹凸面の有無にかかわらず、接合時には高い常態接着力を維持しつつ、接合部を分離・解体する際には、加熱により接着力が低下して、容易に分離・解体することができる。
【発明を実施するための最良の形態】
【００２７】
［加熱発泡型再剥離性アクリル系粘着テープ］
本発明の加熱発泡型再剥離性アクリル系粘着テープは、気泡混合微粒子含有粘弾性体の片面又は両面に、熱発泡剤含有粘着剤層を有する粘着テープであり、被着体に対する接合時には、高い常態接着力を維持しつつ、剥離時には、接着力（接着強度、接着強さ）が低下する特性を有する再剥離を目的とした粘着テープである。特に、支持体として気泡を含む気泡混合微粒子含有粘弾性体を有するため、段差吸収性が良好であり、被着体が凹凸面を有していても、高い常態接着力を維持しつつ、剥離時には、加熱による熱発泡剤の発泡によって接着力（接着強度、接着強さ）が容易に低下する特性を有する。また、粘着剤層の粘着面を保護する目的で、粘着剤層上に剥離フィルム（セパレータ）を有していることが好ましい。
【００２８】
なお、加熱発泡型再剥離性アクリル系粘着テープは、本発明の効果を損なわない範囲で、他の層（例えば、中間層、下塗り層など）を有していてもよい。
【００２９】
中間層としては、例えば気泡混合微粒子含有粘弾性体と熱発泡剤含有粘着剤層の間に設ける１層又は２層以上の中間層が挙げられる。このような中間層としては、例えば、剥離性の付与を目的とした剥離剤のコーティング層、密着力の向上を目的とした下塗り剤のコーティング層、良好な変形性の付与を目的とした層、被着体への接着面積の増大を目的とした層、被着体への接着力の向上を目的とした層、被着体への表面形状に良好も追従させることを目的とした層、加熱による接着力低減の処理性の向上を目的とした層、加熱後の剥離性向上を目的とした層などが挙げられる。
【００３０】
また、本発明の加熱発泡型再剥離性アクリル系粘着テープは、両面が粘着面となっている両面粘着シートの形態であってもよいし、片面のみが粘着面となっている片面粘着シートの形態であってもよい。なお、本発明の加熱発泡型再剥離性アクリル系粘着テープが両面粘着シートの形態である場合、粘着面は熱発泡剤含有粘着剤層のみにより提供されていてもよいし、あるいは一方の粘着面が熱発泡剤含有粘着剤層により提供され、もう一方の粘着面が熱発泡剤含有粘着剤層以外の粘着剤層（「熱発泡剤非含有粘着剤層」と称する場合がある）により提供されていてもよい。熱発泡剤非含有粘着剤層は、例えば、公知の粘着剤（例えば、アクリル系粘着剤、ゴム系粘着剤、ビニルアルキルエーテル系粘着剤、シリコーン系粘着剤、ポリエステル系粘着剤、ポリアミド系粘着剤、ウレタン系粘着剤、フッ素系粘着剤、エポキシ系粘着剤など）を用いて、公知の粘着剤層の形成方法を利用して形成することができる。なお、熱発泡剤非含有粘着剤層の厚みは、特に制限されず、目的や使用方法などに応じて適宜選択することができる。
【００３１】
さらに、本発明の加熱発泡型再剥離性アクリル系粘着テープは、ロール状に巻回された形態で形成されていてもよく、シートが積層された形態で形成されていてもよい。すなわち、加熱発泡型再剥離性アクリル系粘着テープは、シート状、テープ状などの形態を有することができる。なお、ロール状に巻回された状態又は形態の加熱発泡型再剥離性アクリル系粘着テープとしては、粘着面を剥離フィルム（セパレータ）により保護した状態でロール状に巻回された状態又は形態を有していてもよく、粘着面を支持体の他方の面に形成された剥離処理層（背面処理層）により保護した状態でロール状に巻回された状態又は形態を有していてもよい。なお、支持体の面に剥離処理層（背面処理層）を形成させる際に用いられる剥離処理剤（剥離剤）としては、例えば、シリコーン系剥離剤や長鎖アルキル系剥離剤などが挙げられる。
【００３２】
（気泡混合微粒子含有粘弾性体）
気泡混合微粒子含有粘弾性体は、微粒子含有重合性組成物を用いて得られる層であり、通常、気泡を含む微粒子含有重合性組成物（「気泡混合微粒子含有重合性組成物」と称する場合がある）を重合して得られる層である。気泡混合微粒子含有粘弾性体は、気泡及び微粒子を含んでおり、さらに粘弾性の性質を有する。気泡混合微粒子含有粘弾性体を有する加熱発泡型再剥離性アクリル系粘着テープは、気泡混合微粒子含有粘弾性体が気泡を含むことにより被着体の凹凸面に対する良好な段差吸収性を発揮し、また気泡混合微粒子含有粘弾性体が微粒子を含むことにより被着体に対する接合時の高い常態接着性を発揮する。なお、気泡混合微粒子含有粘弾性体は気泡混合微粒子含有粘弾性基材であってもよい。
【００３３】
このような気泡混合微粒子含有粘弾性体を構成する気泡混合微粒子含有重合性組成物は、少なくとも、ベースポリマーを形成するモノマー混合物及びその部分重合組成物、微粒子、気泡から構成される組成物である。
【００３４】
ベースポリマーとしては、気泡混合微粒子含有粘弾性体が粘弾性の性質を有する限り特に制限されないが、例えば、アクリル系感圧性接着剤、ゴム系感圧性接着剤、ビニルアルキルエーテル系感圧性接着剤、シリコーン系感圧性接着剤、ポリエステル系感圧性接着剤、ポリアミド系感圧性接着剤、ウレタン系感圧性接着剤、フッ素系感圧性接着剤、エポキシ系感圧性接着剤などの感圧性接着剤（粘着剤）におけるベースポリマーから適宜選択して用いることができる。
【００３５】
ベースポリマーは、単独で又は２種以上組み合わせて使用することができる。ベースポリマーとしては、アクリル系感圧接着剤におけるベースポリマーを好適に用いることができる。アクリル系感圧性接着剤では、通常、ベースポリマーとしてアクリル系ポリマーを含有している。つまり、気泡混合微粒子含有粘弾性体を形成する気泡混合微粒子含有重合性組成物としては、アクリル系ポリマーを形成するモノマー成分としてのビニル系モノマーをモノマー主成分とする気泡混合微粒子含有重合性組成物が好ましく、特にビニル系モノマー混合物又はその部分重合物、光重合開始剤、微粒子、多官能（メタ）アクリレート、及び気泡から構成される気泡混合微粒子含有重合性組成物が好ましい。
【００３６】
気泡混合微粒子含有重合性組成物に用いられるビニル系モノマーとしては、不飽和二重結合を有し、ラジカル重合が可能なモノマー（ラジカル重合性モノマー）であれば特に制限されないが、反応性の点からアクリル系モノマーが好ましく、特にアクリル系モノマーの中でも、炭素数２〜１８のアルキル基を有するアルキル（メタ）アクリレートが好ましい。すなわち、気泡混合微粒子含有重合性組成物に用いられるビニル系モノマー混合物又はその部分重合物の主成分としては、アクリル系モノマーが好ましく、特に炭素数２〜１８のアルキル基（直鎖又は分岐鎖状のアルキル基）を有するアルキル（メタ）アクリレートが好ましい。なお、「主成分」とは、５０重量％以上用いられていることを意味し、他も同様である。
【００３７】
炭素数２〜１８のアルキル基を有するアルキル（メタ）アクリレートとしては例えばエチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、イソノニル（メタ）アクリレート、ドデシル（メタ）アクリレート、イソステアリル（メタ）アクリレートなどが挙げられる。これらアルキル（メタ）アクリレートは１種または２種以上が用いられる。なお、「（メタ）アクリレート」とは、「アクリレート」及び／又は「メタクリレート」を意味し、他も同様である。
【００３８】
また、気泡混合微粒子含有重合性組成物では、ビニル系モノマー（特にアクリル系モノマー）と共に、共重合性モノマーが用いられていてもよい。つまり、気泡混合微粒子含有重合性組成物に含まれるビニル系モノマー混合物又はその部分重合物には、共重合性モノマーが含まれていてもよい。共重合性モノマーとしては、例えば、アクリル酸、メタクリル酸、カルボキシエチルアクリレート、カルボキシペンチルアクリレート、イタコン酸、マレイン酸、クロトン酸等のカルボキシル基含有モノマー；（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）−メチルアクリレート等のヒドロキシル基含有モノマー；無水マレイン酸、無水イタコン酸等の酸無水物モノマー；２−アクリルアミド−２−メチルプロパンスルホン酸、スルホプロピルアクリレート等のスルホン酸基含有モノマー；２−ヒドロキシエチルアクリロイルホスフェート等の燐酸基含有モノマー；（メタ）アクリルアミド、Ｎ−メチロールアクリルアミド等のＮ−置換（メタ）アクリルアミド等のアミド系モノマー；Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等のスクシンイミド系モノマー；酢酸ビニル、Ｎ−ビニルピロリドン、Ｎ−ビニルカルボン酸アミド類、スチレン、Ｎ−ビニルカプロラクタム等のビニル系モノマー；アクリロニトリル、メタクリロニトリル等のシアノアクリレート系モノマー；（メタ）アクリル酸グリシジル、テトラヒドロフルフリル（メタ）アクリレート、ポリエチレングリコール（メタ）アクリレート、ポリプロピレングリコール（メタ）アクリレート、フッ素（メタ）アクリレート、シリコン（メタ）アクリレート、２−メトキシエチルアクリレート等のアクリル酸エステル系モノマー；メチル（メタ）アクリレートやオクタデシル（メタ）アクリレート等の上記主成分をなすアルキル（メタ）アクリレートとは異なるアルキル基を有するアルキル（メタ）アクリレート；イソボルニル（メタ）アクリレート等の脂環族アクリレートなどが挙げられる。このような共重合性モノマーは、１種または２種以上組み合わせて用いられていてもよい。
【００３９】
気泡混合微粒子含有重合性組成物を構成するビニル系モノマー混合物又はその部分重合物に、共重合性モノマーが用いられる場合、ビニル系モノマーを５０〜９９．９重量％、共重合性モノマーを０．１〜５０重量％とするのが好ましく、６０〜９９．９重量％、共重合性モノマーを０．１〜４０重量％とするのがより好ましい。さらに好ましくは、ビニル系モノマーを８０〜９９．５重量％、共重合性モノマーを０．５〜２０重量％である。さらに好ましくはビニル系モノマーを９０〜９９重量％、共重合性モノマーを１〜１０重量％である。
【００４０】
共重合性モノマーとしては、ヒドロキシル基含有モノマー、カルボキシル基含有モノマーが好ましく、特に、アクリル酸が好ましく用いられる。その使用割合は１〜１０重量％とするのが好ましい。前記範囲で用いることで接着力を向上させることができる。
【００４１】
気泡混合微粒子含有重合性組成物には、重合開始剤として各種重合開始剤（例えば、熱重合開始剤や光重合開始剤など）を制限なく用いることができ、特に重合時間を短くすることができる点で、光重合開始剤を好適に用いることができる。
【００４２】
気泡混合微粒子含有粘弾性体を作製する際に、熱重合開始剤や光重合開始剤などの重合開始剤を含む気泡混合微粒子含有重合性組成物を用いれば、熱や活性エネルギー線による硬化反応を利用することができるため、微粒子や気泡が混合された形態で気泡混合微粒子含有重合性組成物を硬化させて気泡混合微粒子含有粘弾性体を形成することができる。つまり、微粒子及び気泡が安定して含有された構造を有する気泡混合微粒子含有粘弾性体を容易に得ることができる。本発明においては、重合開始剤として光重合開始剤を用いるのが好ましいため、活性エネルギー線を用いた重合反応（光硬化反応）を利用して、安定した気泡及び微粒子の含有構造を有する気泡混合微粒子含有粘弾性体を作製することが好ましい。なお、重合開始剤は、単独で又は２種以上組み合わせて使用することができる。
【００４３】
気泡混合微粒子含有重合性組成物に用いられる光重合開始剤としては、特に制限されず、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。
【００４４】
具体的には、ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−ｔ−ブチル−ジクロロアセトフェノンなどが挙げられる。α−ケトール系光重合開始剤としては、例えば、２−メチル−２−ヒドロキシプロピオフェノン、１−［４−（２−ヒドロキシエチル）−フェニル］−２−ヒドロキシ−２−メチルプロパン−１−オンなどが挙げられる。芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。ベンゾイン系光重合開始剤には、例えば、ベンゾインなどが含まれる。ベンジル系光重合開始剤には、例えば、ベンジルなどが含まれる。ベンゾフェノン系光重合開始剤には、例えば、ベンゾフェノン、ベンゾイル安息香酸、３，３´−ジメチル−４−メトキシベンゾフェノン、ポリビニルベンゾフェノン、α−ヒドロキシシクロヘキシルフェニルケトンなどが含まれる。ケタール系光重合開始剤には、例えば、ベンジルジメチルケタールなどが含まれる。チオキサントン系光重合開始剤には、例えば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン、ドデシルチオキサントンなどが含まれる。
【００４５】
気泡混合微粒子含有重合性組成物に用いられる光重合開始剤の使用量は、特に制限されないが、例えば気泡混合微粒子含有重合性組成物に含まれるビニル系モノマー混合物又はその部分重合物の全モノマー成分１００重量部に対して、０．００１〜５重量部（好ましくは０．０１〜５重量部、さらに好ましくは、０．０５〜３重量部）の割合で用いられる。
【００４６】
気泡混合微粒子含有重合性組成物に用いられる熱重合開始剤としては、例えば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライドなどのアゾ系熱重合開始剤；ジベンゾイルペルオキシド、ｔｅｒｔ−ブチルペルマレエートなどの過酸化物系熱重合開始剤；レドックス系熱重合開始剤などが挙げられる。熱重合開始剤の使用量としては、特に制限されず、従来、熱重合開始剤として利用可能な範囲であればよい。
【００４７】
気泡混合微粒子含有粘弾性体に含まれる微粒子としては、例えば、銅、ニッケル、アルミニウム、クロム、鉄、ステンレスなどの金属粒子やその金属酸化物粒子；炭化ケイ素、炭化ホウ素、炭化窒素などの炭化物粒子；窒化アルミニウム、窒化ケイ素、窒化ホウ素などの窒化物粒子；アルミナ、ジルコニウムなどの酸化物に代表されるセラミック粒子；炭化カルシウム、水酸化アルミニウム、ガラス、シリカなどの無機微粒子；火山シラス、砂などの天然原料粒子；ポリスチレン、ポリメチルメタクリレート、フェノール樹脂、ベンゾグアナミン樹脂、尿素樹脂、シリコン樹脂、ナイロン、ポリエステル、ポリウレタン、ポリエチレン、ポリプロピレン、ポリアミド、ポリイミドなどのポリマー粒子などを挙げることができる。
【００４８】
また、気泡混合微粒子含有粘弾性体に含まれる微粒子として、中空の無機系微小球状体や中空の有機系微小球状体が用いられていてもよい。具体的には、中空の無機系微小球状体としては、例えば、中空ガラスバルーン等のガラス製の中空バルーン；中空アルミナバルーン等の金属化合物製の中空バルーン；中空セラミックバルーン等の磁器製中空バルーンなどが挙げられる。中空の有機系微小球状体としては、例えば、中空のアクリルバルーン、中空の塩化ビニリデンバルーン等の樹脂製の中空バルーンなどが挙げられる。
【００４９】
中空ガラスバルーンの市販品としては、例えば、商品名「ガラスマイクロバルーン」（富士シリシア株式会社製）；商品名「セルスターＺ−２５」「セルスターＺ−２７」「セルスターＣＺ−３１Ｔ」「セルスターＺ−３６」「セルスターＺ−３９」「セルスターＴ‐３６」「セルスターＳＸ−３９」「セルスターＰＺ‐６０００」（東海工業株式会社製）；商品名「サイラックス・ファインバルーン」（有限会社ファインバルーン製）などが挙げられる。
【００５０】
さらに、気泡混合微粒子含有粘弾性体に含まれる微粒子として、中実ガラスバルーンが用いられていてもよい。中実ガラスバルーンの市販品としては、例えば、商品名「サンスフィアＮＰ−１００」（旭硝子株式会社製）；商品名「マイクロガラスビーズＥＭＢ−２０」「ガラスビーズＥＧＢ−２１０」（ポッターズ・バロティーニ株式会社製）などが挙げられる。
【００５１】
前記微粒子の中でも、活性エネルギー線（特に、紫外線）による重合の効率や重みなどの観点から、中空無機微粒子を用いることが好ましく、さらに中空ガラスバルーンを用いることがより好ましい。中空ガラスバルーンを用いれば、せん断力、保持力などの他の特性を損なうことなく、高温接着力を向上させることができる。なお、微粒子は、単独で又は２種以上を組み合わせて使用することができる。また、微粒子の表面には、各種表面処理（例えば、シリコーン系化合物やフッ素系化合物等による低表面張力化処理など）が施されていてもよい。
【００５２】
微粒子の粒径（平均粒子径）としては、特に制限されないが、例えば１〜５００μｍ（好ましくは５〜２００μｍ、さらに好ましくは１０〜１００μｍ、よりさらに好ましくは３０〜１００μｍの範囲から選択することができる。
【００５３】
微粒子の比重（真密度）としては、特に制限されないが、例えば、０．０１〜１．８ｇ／ｃｍ3（好ましくは０．０２〜１．５ｇ／ｃｍ3）の範囲から選択することができる。微粒子の比重が０．０１ｇ／ｃｍ3より小さいと、微粒子を気泡混合微粒子含有重合性組成物に配合して混合する際に、微粒子の浮き上がりが大きくなり、微粒子を均一に分散させることができにくい場合があり、また、強度の点で問題が生じやすくなり微粒子が割れてしまう場合がある。一方、微粒子の比重が１．８ｇ／ｃｍ3より大きいと、活性エネルギー線（特に紫外線）の透過率が低下し、光硬化反応の効率が低下する場合があり、また、加熱発泡型再剥離性アクリル系粘着テープの重量が大きくなり、作業性が低下する場合がある。特に、微粒子として中空無機微粒子を用いる場合、その真密度は０．１〜０．６ｇ／ｃｍ3が好ましく、また中空有機微粒子を用いる場合、その真密度は０．０１〜０．０５ｇ／ｃｍ3が好ましい。
【００５４】
微粒子の使用量としては、特に制限されず、例えば気泡混合微粒子含有重合性組成物により形成される気泡混合微粒子含有粘弾性体の全体積に対して５〜５０容積％（体積％）、好ましくは１０〜４５容積％）、より好ましくは１５〜４０容積％となるような範囲から選択することができる。微粒子の使用量が５容積％未満となるような使用量であると、微粒子を添加することによる効果が低下する場合があり、一方、５０容積％を超えるような使用量であると、気泡混合微粒子含有粘弾性体の粘弾性が低下する場合がある。
【００５５】
気泡混合微粒子含有重合性組成物に用いられる多官能（メタ）アクリレートとしては、少なくとも２個の（メタ）アクリロイル基を有する化合物であれば、特に制限なく用いることができる。なお、「（メタ）アクリロイル基」とは、「アクリロイル基」及び／又は「メタクリロイル基」を意味し、他も同様である。
【００５６】
このような多官能（メタ）アクリレートとしては、例えば、トリメチロールプロパントリ（メタ）アクリレート、テトラメチロールメタンテトラアクリレート、ペンタエリスリトールジ（メタ）アクリレート、ペンタエリスリトールトリ（メタ）アクリレート、ペンタエリスリトールテトラ（メタ）アクリレート、１，２−エチレングリコールジ（メタ）アクリレート、１，４−ブチレングリコールジ（メタ）アクリレート、１，６−ヘキサンジオールジ（メタ）アクリレート、１，１２−ドデカンジオールジ（メタ）アクリレート、ジペンタエリスリトールモノヒドロキシペンタ（メタ）アクリレート、ジペンタエリスリトールヘキサ（メタ）アクリレート、ポリエチレングリコールジ（メタ）アクリレート、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、テトラメチロールメタントリ（メタ）アクリレート、アリル（メタ）アクリレート、ビニル（メタ）アクリレート、エポキシアクリレート、ポリエステルアクリレート、ウレタンアクリレート、末端に（メタ）アクリロイル基を複数個有する反応性ハイパーブランチポリマー［例えば、商品名「ＣＮ２３００」「ＣＮ２３０１」「ＣＮ２３２０」（ＳＡＲＴＯＭＥＲ社製）など］などが挙げられる。なお、多官能（メタ）アクリレートは、単独で又は２種以上を組み合わせて使用することができる。
【００５７】
気泡混合微粒子含有重合性組成物に用いられる多官能（メタ）アクリレートの使用量は、気泡混合微粒子含有粘弾性体の溶剤不溶分が４５〜９９重量％、好ましくは５０〜９５重量％となるように使用されることが好ましい。溶剤不溶分が４５重量％未満であると、気泡混合微粒子含有粘弾性体の凝集力が低下し、発泡の発生を抑制できない場合があり、一方、溶剤不溶分が９９重量％を超えると、気泡混合微粒子含有粘弾性体の柔軟性が低下し、粘弾性能や外観に悪影響を及ぼす場合がある。
【００５８】
なお、気泡混合微粒子含有粘弾性体の溶剤不溶分とは、気泡混合微粒子含有粘弾性体中の「溶剤不溶成分の割合」をさし、以下の「気泡混合微粒子含有粘弾性体の溶剤不溶分の測定方法」により算出される値である。気泡混合微粒子含有粘弾性体の溶剤不溶分には、溶剤に不溶の微粒子も含まれる。
【００５９】
気泡混合微粒子含有粘弾性体の溶剤不溶分は、以下のようにして求められる。気泡混合微粒子含有粘弾性体を約１ｇ採取し、これを精秤して浸漬前の気泡混合微粒子含有粘弾性体の重量を求める。次に、これを酢酸エチル約４０ｇに７日間浸漬した後、酢酸エチルに不溶解部分を全て回収し、１３０℃で２時間乾燥させて、その不溶解部分の乾燥重量を求める。そして、得られた数値を以下の式に代入して算出する。
気泡混合微粒子含有粘弾性体の溶剤不溶分（％）＝（不溶解部分の乾燥重量／浸漬前の気泡混合微粒子含有粘弾性体の重量）×１００
【００６０】
気泡混合微粒子含有重合性組成物に用いられる多官能（メタ）アクリレートは、前述のように、気泡混合微粒子含有粘弾性体の溶剤不溶分が上記範囲内となるように使用されるが、例えば、その具体的な使用量は、その分子量や官能基数などにより異なるが、通常、気泡混合微粒子含有重合性組成物に含まれるビニル系モノマー混合物又はその部分重合物の全モノマー成分１００重量部に対して、０．００１〜５重量部、好ましくは０．００１〜３重量部、より好ましくは０．０１〜２重量部である。使用量が５重量部を超えると、例えば、加熱発泡型再剥離性アクリル系粘着テープの凝集力が低下し、感圧接着力が低下するおそれがあり、一方、使用量が少なすぎると（例えば０．００１重量部未満であると）、加熱発泡型再剥離性アクリル系粘着テープの凝集力が低下するおそれがある。
【００６１】
気泡混合微粒子含有重合性組成物は、その取り扱い上、塗工に適した粘度（通常、Ｂ型粘度計における粘度測定において、測定温度：２５℃の条件で測定された粘度として、０．３〜４０Ｐａ・ｓ）に、調整されることが好ましい。このため、気泡混合微粒子含有重合性組成物では、例えば、モノマー成分（例えば、ビニル系モノマー混合物等）を予備重合して、その部分重合物としておくことができる。つまり、気泡混合微粒子含有重合性組成物には、ビニル系モノマー混合物の部分重合物が含まれていてもよい。
【００６２】
ビニル系モノマー混合物の部分重合物において、その重合率は、その部分重合が生じている部分の分子量にもよるが、２〜４０重量％程度であり、好ましくは５〜２０重量％程度である。なお、部分重合は、通常、酸素との接触を避けて活性エネルギー線（特に紫外線）を照射することにより行われる。
【００６３】
部分重合物の重合率は、部分重合物約０．５ｇを精秤し、これを１３０℃で２時間乾燥した後の重量を精秤して重量減少量［揮発分（未反応モノマー重量）］を求め、得られた数値を以下の式に代入して算出した。
部分重合物の重合率（％）＝［１−（重量減少量）／（乾燥前の部分重合物の重量）］×１００
【００６４】
また、気泡混合微粒子含有重合性組成物は、増粘用ポリマーを適宜に配合することにより、粘度調整されていてもよい。このような増粘用ポリマーとしては、例えば、前記（メタ）アクリル酸アルキルエステルにアクリル酸、アクリルアミド、アクリロニトリル、アクリロイルモルホリン等を共重合したアクリル系ポリマー；スチレンブタジエンゴム（ＳＢＲ）；イソプレンゴム；スチレンブタジエンブロック共重合体（ＳＢＳ）；エチレン−酢酸ビニル共重合体；アクリルゴム；ポリウレタン；ポリエステル等が挙げられる。なお、増粘用ポリマーは、単独で又は２種以上を組み合わせて使用することができる。
【００６５】
増粘用ポリマーの配合量は、気泡混合微粒子含有重合性組成物に対して４０重量％以下（例えば５〜４０重量％）の範囲で用いられる。
【００６６】
気泡混合微粒子含有粘弾性体には、気泡が含有されている。気泡が形成される形態は、例えば、（１）予め、気泡を形成するガス成分（「気泡形成ガス」と称する場合がある）が混合された気泡混合微粒子含有重合性組成物を用いて気泡混合微粒子含有粘弾性体を形成することにより、気泡が形成された形態、（２）発泡剤を含有する微粒子含有粘着剤組成物を用いて気泡混合微粒子含有粘弾性体を形成することにより、気泡が形成された形態などが挙げられるが、本発明では、気泡混合微粒子含有粘弾性体は、通常、上記（１）の形態で気泡が含有されている。なお、発泡剤としては、特に制限されず、例えば、熱膨張性微小球など公知の発泡剤から適宜選択することができる。
【００６７】
気泡混合微粒子含有粘弾性体において混合可能な気泡量としては、特に制限されず、使用用途などに応じて適宜選択することができる。例えば、気泡混合微粒子含有粘弾性体の全体積に対して３〜３０体積％、好ましくは８〜２６体積％、さらに好ましくは１３〜２２体積％である。混合量が３体積％より少ないと、気泡を混合することによる効果を得られない場合があり、一方、３０体積％より多くなると、気泡混合微粒子含有粘弾性体を貫通する気泡が形成される場合が生じ、粘弾性能や外観が悪くなるおそれがある。
【００６８】
気泡混合微粒子含有粘弾性体に混合される気泡は、基本的には、独立タイプの気泡であることが望ましいが、独立気泡タイプの気泡と半独立気泡タイプの気泡とが混在していてもよい。
【００６９】
また、このような気泡としては、通常、球状（特に真球状）の形状を有しているが、いびつな形状の球状を有していてもよい。前記気泡において、その平均気泡径（直径）としては、特に制限されず、例えば、１〜１０００μｍ（好ましくは１０〜５００μｍ、さらに好ましくは３０〜３００μｍ）の範囲から選択することができる。
【００７０】
なお、気泡中に含まれる気泡成分（気泡を形成するガス成分；気泡形成ガス）としては、特に制限されず、窒素、二酸化炭素、アルゴンなどの不活性ガスの他、空気などの各種気体成分を用いることができる。気泡形成ガスとしては、気泡形成ガスを混合した後に、重合反応等を行う場合は、その反応を阻害しないものを用いることが重要である。気泡形成ガスとしては、反応を阻害しないことや、コスト的な観点などから、窒素が好適である。
【００７１】
気泡混合微粒子含有重合性組成物には、微細な気泡を安定して混合するために、界面活性剤が添加されていてもよい。界面活性剤としては、例えば炭化水素系界面活性剤、シリコン系界面活性剤、フッ素系界面活性剤を用いることができる。中でも、フッ素系界面活性剤が好ましく、特に、重量平均分子量２００００以上のフッ素系ポリマーを含有するフッ素系界面活性剤が好ましい。
【００７２】
気泡混合微粒子含有重合性組成物おいて、フッ素系界面活性剤として、重量平均分子量が２００００以上のフッ素系ポリマーを含有するものが用いられた場合、充分な量の気泡を安定して混合することができる。これは、フッ素系界面活性剤を構成するフッ素系ポリマーの重量平均分子量が２００００以上と大きいため、生じた気泡の膜強度が強くなり、そのため、混合可能な気泡量が多くなり、また、気泡の安定性が高まり、気泡の合一化が進み難くなっているためであると推察される。
【００７３】
重量平均分子量２００００以上のフッ素系ポリマーを含有するフッ素系界面活性剤において、フッ素系ポリマーの重量平均分子量は、２００００以上であれば特に制限されないが、例えば２００００〜１０００００（好ましくは２２０００〜８００００、さらに好ましくは２４０００〜６００００）の範囲から選択することができる。フッ素系界面活性剤のフッ素系ポリマーの重量平均分子量が２００００未満であると、気泡の混合性や、混合された気泡の安定性が低下し、混合することが可能な気泡の量が低下し、また、たとえ混合されても、気泡を混合してから、気泡混合微粒子含有重合性組成物により形成された気泡混合微粒子含有粘弾性体を形成するまでの間に、気泡の合一が進み易く、その結果、気泡混合微粒子含有粘弾性体中の気泡量が減少し、また気泡混合微粒子含有粘弾性体を貫通するような気泡（孔）が形成されるようになる。
【００７４】
なお、前記フッ素系ポリマーは１種のみが用いられていてもよく、２種以上が組み合わせられて用いられていてもよい。
【００７５】
このようなフッ素系ポリマーは、モノマー成分として、フッ素原子含有基を有するモノマー（「フッ素系モノマー」と称する場合がある）を少なくとも含有している。フッ素系モノマーは、１種のみが用いられていてもよく、２種以上が組み合わせられて用いられていてもよい。
【００７６】
前記フッ素系モノマーとしては、例えば、フッ素原子含有基を有するビニル系単量体を好適に用いることができる。このようなフッ素原子含有基を有するビニル系単量体において、フッ素原子含有基としては、パーフルオロ基が好適であり、該パーフルオロ基は、１価であってもよく、２価以上の多価であってもよい。１価のフッ素原子含有基（特にパーフルオロ基）としては、例えば、パーフルオロアルキル基（例えば、ＣＦ3ＣＦ2基、ＣＦ3ＣＦ2ＣＦ2基など）を好適に用いることができる。該パーフルオロアルキル基は、他の基（例えば、−Ｏ−基、−ＯＣＯ−基、アルキレン基など）を介してビニル系単量体に結合していてもよい。具体的には、１価のフッ素原子含有基は、パーフルオロエーテル基（パーフルオロアルキル−オキシ基等）、パーフルオロエステル基（パーフルオロアルキル−オキシカルボニル基や、パーフルオロアルキル−カルボニルオキシ基等）などの形態であってもよい。前記パーフルオロエーテル基としては、例えば、ＣＦ3ＣＦ2Ｏ基、ＣＦ3ＣＦ2ＣＦ2Ｏ基などが挙げられる。また、前記パーフルオロエステル基としては、例えば、ＣＦ3ＣＦ2ＯＣＯ基、ＣＦ3ＣＦ2ＣＦ2ＯＣＯ基、ＣＦ3ＣＦ2ＣＯＯ基、ＣＦ3ＣＦ2ＣＦ2ＣＯＯ基などが挙げられる。
【００７７】
また、２価以上のフッ素原子含有基において、例えば、２価のフッ素原子含有基としては、前記パーフルオロアルキル基に対応したパーフルオロアルキレン基（例えば、テトラフルオロエチレン基、ヘキサフルオロプロピレン基など）などが挙げられる。該パーフルオロアルキレン基は、前記パーフルオロアルキル基と同様に、他の基（例えば、−Ｏ−基、−ＯＣＯ−基、アルキレン基など）を介して主鎖に結合していてもよく、例えば、テトラフルオロエチレン−オキシ基、ヘキサフルオロプロピレン−オキシ基等のパーフルオロアルキレン−オキシ基；テトラフルオロエチレン−オキシカルボニル基、ヘキサフルオロプロピレン−オキシカルボニル基等のパーフルオロアルキレン−オキシカルボニル基などの形態であってもよい。
【００７８】
このようなパーフルオロ基（パーフルオロアルキル基やパーフルオロアルキレン基など）等のフッ素原子含有基において、パーフルオロ基部位の炭素数としては特に制限されず、例えば、１又は２以上（好ましくは３〜３０、さらに好ましくは４〜２０）である。
【００７９】
フッ素原子含有基を有するビニル系単量体としては、特にフッ素原子含有基を有する（メタ）アクリル酸エステルが好適である。このようなフッ素原子含有基を有する（メタ）アクリル酸エステルとしては、例えば、パーフルオロアルキル（メタ）アクリレートが好適である。パーフルオロアルキル（メタ）アクリレートとしては、例えば、パーフルオロメチル（メタ）アクリレート、パーフルオロエチル（メタ）アクリレート、パーフルオロプロピル（メタ）アクリレート、パーフルオロイソプロピル（メタ）アクリレート、パーフルオロブチル（メタ）アクリレート、パーフルオロイソブチル（メタ）アクリレート、パーフルオロｓ−ブチル（メタ）アクリレート、パーフルオロｔ−ブチル（メタ）アクリレート、パーフルオロペンチル（メタ）アクリレート、パーフルオロヘキシル（メタ）アクリレート、パーフルオロヘプチル（メタ）アクリレート、パーフルオロオクチル（メタ）アクリレートなどのパーフルオロＣ1-20アルキル（メタ）アクリレートなどが挙げられる。
【００８０】
フッ素系ポリマーとしては、モノマー成分として、フッ素系モノマーとともに、該フッ素系モノマーと共重合が可能なモノマー成分（「非フッ素系モノマー」と称する場合がある）が用いられていてもよい。非フッ素系モノマーは単独で又は２種以上組み合わせて使用することができる。
【００８１】
例えば、フッ素系モノマーがフッ素原子含有基を有するビニル系単量体［特に、フッ素原子含有基を有する（メタ）アクリル酸エステル］である場合、非フッ素系モノマーとしては、（メタ）アクリル酸エステルを好適に用いることができ、なかでも（メタ）アクリル酸アルキルエステルが好ましい。（メタ）アクリル酸アルキルエステルとしては、例えば、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸イソブチル、（メタ）アクリル酸ｓ−ブチル、（メタ）アクリル酸ｔ−ブチル、（メタ）アクリル酸ペンチル、（メタ）アクリル酸ヘキシル、（メタ）アクリル酸ヘプチル、（メタ）アクリル酸オクチル、（メタ）アクリル酸２−エチルヘキシル、（メタ）アクリル酸イソオクチル、（メタ）アクリル酸ノニル、（メタ）アクリル酸イソノニル、（メタ）アクリル酸デシル、（メタ）アクリル酸イソデシル、（メタ）アクリル酸ウンデシル、（メタ）アクリル酸ドデシル、（メタ）アクリル酸トリデシル、（メタ）アクリル酸テトラデシル、（メタ）アクリル酸ペンタデシル、（メタ）アクリル酸ヘキサデシル、（メタ）アクリル酸ヘプタデシル、（メタ）アクリル酸オクタデシル、（メタ）アクリル酸ノナデシル、（メタ）アクリル酸エイコシルなどの（メタ）アクリル酸Ｃ1-20アルキルエステル［好ましくは（メタ）アクリル酸Ｃ4-18アルキルエステル］などが挙げられる。
【００８２】
なお、（メタ）アクリル酸アルキルエステル以外の（メタ）アクリル酸エステルとしては、例えば、シクロペンチル（メタ）アクリレート、シクロヘキシル（メタ）アクリレート、イソボルニル（メタ）アクリレート等の脂環式炭化水素基を有する（メタ）アクリル酸や、フェニル（メタ）アクリレート等の芳香族炭化水素基を有する（メタ）アクリル酸などが挙げられる。
【００８３】
また、非フッ素系モノマーとしては、（メタ）アクリル酸、イタコン酸、マレイン酸、フマル酸、クロトン酸、イソクロトン酸などのカルボキシル基含有単量体又はその無水物；ビニルスルホン酸ナトリウムなどのスルホン酸基含有単量体；スチレン、ビニルトルエンなどの芳香族ビニル化合物；アクリロニトリルやメタクリロニトリルなどのシアノ基含有単量体；エチレン、ブタジエン、イソプレン、イソブチレンなどのオレフィン又はジエン類；酢酸ビニルなどのビニルエステル類；ビニルアルキルエーテルなどのビニルエーテル類；塩化ビニル；アクリルアミド、メタアクリルアミド、Ｎ−ビニルピロリドン、Ｎ，Ｎ−ジメチル（メタ）アクリルアミド、Ｎ−メチロール（メタ）アクリルアミド、Ｎ−メトキシメチル（メタ）アクリルアミド、Ｎ−ブトキシメチル（メタ）アクリルアミドなどのアミド基含有単量体；（メタ）アクリル酸ヒドロキシエチル、（メタ）アクリル酸ヒドロキシプロピル、（メタ）アクリル酸ヒドロキシブチル等の（メタ）アクリル酸ヒドロキシアルキルなどの水酸基含有単量体；（メタ）アクリル酸アミノエチル、（メタ）アクリル酸ジメチルアミノエチル、（メタ）アクリル酸ｔ−ブチルアミノエチル、（メタ）アクリロイルモルホリンなどのアミノ基含有単量体；シクロヘキシルマレイミド、イソプロピルマレイミドなどのイミド基含有単量体；（メタ）アクリル酸グリシジル、（メタ）アクリル酸メチルグリシジルなどのグリシジル基含有単量体；２−メタクリロイルオキシエチルイソシアネートなどのイソシアネート基含有単量体などが挙げられる。さらにまた、非フッ素系モノマーとしては、例えば、トリエチレングリコールジ（メタ）アクリレート、ジエチレングリコールジ（メタ）アクリレート、エチレングリコールジ（メタ）アクリレート、テトラエチレングリコールジ（メタ）アクリレート、ネオペンチルグリコールジ（メタ）アクリレート、１，６−ヘキサンジオールジ（メタ）アクリレート、トリメチロールプロパントリ（メタ）アクリレート、ペンタエリスリトールトリ（メタ）アクリレート、ジペンタエリスリトールヘキサ（メタ）アクリレート、ジビニルベンゼンなどの多官能性の共重合性単量体（多官能モノマー）が用いられていてもよい。
【００８４】
本発明では、フッ素系界面活性剤としては、フッ素原子含有基を有するビニル系単量体［特に、フッ素原子含有基を有する（メタ）アクリル酸エステル］を少なくともモノマー成分とするフッ素系ポリマーを含有するフッ素系界面活性剤が好適であり、なかでも、フッ素原子含有基を有するビニル系単量体［特に、フッ素原子含有基を有する（メタ）アクリル酸エステル］と、（メタ）アクリル酸エステル［特に、（メタ）アクリル酸アルキルエステル］とを少なくともモノマー成分とするフッ素系ポリマーを含有するフッ素系界面活性剤を好適に用いることができる。このようなフッ素系界面活性剤を構成するフッ素系ポリマーにおいて、フッ素原子含有基を有するビニル系単量体［特に、フッ素原子含有基を有する（メタ）アクリル酸エステル］の割合としては、特に制限されず、目的とする界面活性剤の特性に応じて適宜選択することができる。
【００８５】
具体的には、フッ素系界面活性剤としては、商品名「エフトップＥＦ−３５２」（株式会社ジェムコ製）、商品名「エフトップＥＦ−８０１」（株式会社ジェムコ製）、商品名「ユニダインＴＧ−６５６」（ダイキン工業株式会社製）などを用いることができる。
【００８６】
フッ素系界面活性剤の使用量（固形分）としては、特に制限されないが、例えば、気泡混合微粒子含有重合性組成物の全モノマー成分１００重量部に対して０．０１〜２重量部（好ましくは０．０３〜１．５重量部、さらに好ましくは０．０５〜１重量部）の範囲から選択することができる。気泡混合微粒子含有重合性組成物の全モノマー成分１００重量部に対して０．０１重量部未満であると、気泡の混合性が低下して充分な量の気泡を微粒子含有重合性組成物中に混合することが困難になり、一方、２重量部を超えると、接着性能が低下する。
【００８７】
気泡混合微粒子含有粘弾性体を形成するために用いられる気泡混合微粒子含有重合性組成物中に気泡を安定的に混合し存在させるためには、気泡混合微粒子含有重合性組成物中に配合する最後の成分として配合して混合させることが好ましく、特に、気泡を混合する前の気泡混合微粒子含有重合性組成物（「気泡混合微粒子含有粘弾性前駆体」と称する場合がある）の粘度を高くすることが好ましい。気泡混合微粒子含有粘弾性前駆体の粘度としては、混合された気泡を安定的に保持することが可能な粘度であれば特に制限されないが、例えば、粘度計としてＢＨ粘度計を用いて、ローター：Ｎｏ．５ローター、回転数：１０ｒｐｍ、測定温度：３０℃の条件で測定された粘度としては、５〜５０Ｐａ・ｓ（好ましくは１０〜４０Ｐａ・ｓ）であることが望ましい。気泡混合微粒子含有粘弾性前駆体の粘度（ＢＨ粘度計、Ｎｏ．５ローター、１０ｒｐｍ、３０℃）が、５Ｐａ・ｓ未満であると、粘度が低すぎて、混合した気泡がすぐに合一して系外に抜けてしまう場合があり、一方、５０Ｐａ・ｓを超えていると、気泡を含有する気泡混合微粒子含有粘弾性体を形成する際に粘度が高すぎて困難となる。
【００８８】
気泡混合微粒子含有粘弾性前駆体の粘度は、例えば、アクリルゴム、増粘性添加剤などの各種ポリマー成分等を配合する方法、モノマー成分（例えばビニル系モノマー混合物等）を一部重合させる方法などにより、調整することができる。具体的には、例えば、ビニル系モノマーと、重合開始剤（例えば、光重合開始剤など）とを混合してモノマー混合物を調製し、該モノマー混合物に対して重合開始剤の種類に応じた重合反応を行って、一部のモノマー成分のみが重合した組成物（シロップ）を調製することや、前記シロップに、さらに重量平均分子量が２００００以上のフッ素系ポリマーを含有するフッ素系界面活性剤と、必要に応じて微粒子や各種添加剤とを配合することなどにより、気泡を安定的に含有することが可能な適度な粘度を有する気泡混合微粒子含有粘弾性前駆体を調製することができる。なお、調製に際しては、ビニル系モノマー混合物中に、予め、重量平均分子量が２００００以上のフッ素系ポリマーを含有するフッ素系界面活性剤や、必要に応じて用いられる微粒子や各種添加剤などが適宜配合されていてもよい。
【００８９】
気泡を混合する方法としては、特に制限されず、公知の気泡混合方法を利用することができる。例えば、装置の例としては、中央部に貫通孔を持った円盤上に、細かい歯が多数ついたステータと、歯のついているステータと対向しており、円盤上にステータと同様の細かい歯がついているロータとを備えた装置などが挙げられる。この装置におけるステータ上の歯と、ロータ上の歯との間に気泡混合微粒子含有粘弾性前駆体を導入し、ロータを高速回転させながら、貫通孔を通して気泡を形成させるためのガス成分（気泡形成ガス）を気泡混合微粒子含有粘弾性前駆体に導入させることにより、気泡形成ガスが気泡混合微粒子含有粘弾性前駆体中に細かく分散され混合された気泡混合微粒子含有重合性組成物を得ることができる。
【００９０】
なお、気泡の合一を抑制又は防止するためには、気泡の混合から、気泡混合微粒子含有粘弾性体の形成までの工程を一連の工程として連続的に行うことが好ましい。すなわち、前述のようにして気泡を混合させて気泡混合微粒子含有重合性組成物を調製した後、続いて、該気泡混合微粒子含有重合性組成物を用いて、例えば下記の基材形成方法を利用して、気泡混合微粒子含有粘弾性体を形成することが好ましい。
【００９１】
このような気泡混合微粒子含有重合性組成物は、気泡の合一が起こり難く、充分な量の気泡を安定的に含有しているので、気泡混合微粒子含有重合性組成物を構成する成分（例えば、前記ビニル系モノマー混合物やその部分重合物、光重合開始剤、微粒子、多官能（メタ）アクリレート、添加剤など）を適宜選択することにより、感圧性接着テープまたはシートにおける気泡を混合する支持体（気泡混合微粒子含有粘弾性体、気泡混合微粒子含有粘弾性基材）を形成するための組成物として好適に利用することができる。
【００９２】
気泡混合微粒子含有粘弾性体を形成する気泡混合微粒子含有重合性組成物には、前記成分の他に、用途に応じて、適宜な添加剤が含まれていてもよい。添加剤としては、例えば、架橋剤（例えば、ポリイソシアネート系架橋剤、シリコーン系架橋剤、エポキシ系架橋剤、アルキルエーテル化メラミン系架橋剤など）、粘着付与剤（例えば、ロジン誘導体樹脂、ポリテルペン樹脂、石油樹脂、油溶性フェノール樹脂などからなる常温で固体、半固体あるいは液状のもの）、可塑剤、充填剤、老化防止剤、酸化防止剤、着色剤（顔料や染料など）、軟化剤などが挙げられる。
【００９３】
気泡混合微粒子含有粘弾性体の作製方法は、特に制限されないが、例えば、剥離フィルムや基材等の適当な支持体上に、気泡混合微粒子含有重合性組成物を塗布し、気泡混合微粒子含有重合性組成物層を形成させ、該層を、必要に応じて乾燥や硬化（熱や活性エネルギー線による硬化）させることにより形成される。また、活性エネルギー線による硬化（光硬化）を行う際には、光重合反応は空気中の酸素に阻害されるため、該層上に剥離フィルムや基材等の適当な支持体を貼り合わせたり、また窒素雰囲気下で光硬化を行うこと等により、酸素を遮断することが好ましい。なお、気泡混合微粒子含有粘弾性体の作製の際に用いられる適当な支持体は、本発明の加熱発泡型再剥離性アクリル系粘着テープを作製する際、適宜な時期に剥離されてもよいし、作製後の加熱発泡型再剥離性アクリル系粘着テープを利用する際に剥離されてもよい。
【００９４】
気泡混合微粒子含有粘弾性体の厚さは、特に制限されないが、良好な接着力を確保するため、通常１００μｍ以上（例えば１００〜１５００μｍ）、好ましくは２００μｍ以上（例えば２００〜１４００μｍ）、さらに好ましくは３００μｍ以上（例えば３００μｍ〜１３００μｍ）である。なお、気泡混合微粒子含有粘弾性体は、単層の形態を有していてもよいし、積層の形態を有していてもよい。
【００９５】
（熱発泡剤含有粘着剤層）
熱発泡剤含有粘着剤層は、熱発泡剤を含有するアクリル系粘着剤による層であれば特に制限されず、通常、ベースポリマーとしてアクリル系ポリマーを含有している。なお、本発明の加熱発泡型再剥離性アクリル系粘着テープにおいて、熱発泡剤含有粘着剤層におけるベースポリマーは、前記気泡混合微粒子含有粘弾性体におけるベースポリマーと同じであってもよいし、異なっていてもよい。
【００９６】
本発明の加熱発泡型再剥離性アクリル系粘着テープは、熱発泡剤含有粘着剤層が熱発泡剤を含有することにより、加熱による熱発泡剤の発泡によって、接着力が容易に低下する特性（易剥離性）を有する。つまり、本発明の加熱発泡型再剥離性アクリル系粘着テープは、被着体における凹凸面の有無にかかわらず、被着体への良好な接着性を発揮しつつ、加熱によって被着体から易剥離できる特性を有する。
【００９７】
熱発泡剤含有粘着剤層を形成する熱発泡剤含有粘着剤組成物としては、アクリル系モノマーをモノマー主成分とする熱発泡剤含有アクリル系粘着剤組成物が好ましい。特に、作業性、コスト面等の観点から、気泡混合微粒子含有重合性組成物においてアクリル系モノマーがモノマー主成分として用いられている場合、気泡混合微粒子含有重合性組成物から気泡及び微粒子を除いた組成の重合性組成物に熱発泡剤を配合した熱発泡剤含有粘着剤組成物を用いることが好ましい。なお、本発明にいう「粘着剤組成物」には、「粘着剤を形成するための組成物」の意味を含むものとする。
【００９８】
熱発泡剤含有粘着剤組成物は、少なくともビニル系モノマー混合物又はその部分重合物、光重合開始剤、微粒子、多官能（メタ）アクリレート、及び気泡から構成される気泡混合微粒子含有重合性組成物が好ましいことから、少なくともビニル系モノマー混合物又はその部分重合物、光重合開始剤、多官能（メタ）アクリレート、及び熱発泡剤から構成される熱発泡剤含有粘着剤組成物が好ましい。
【００９９】
熱発泡剤含有粘着剤組成物に用いられるビニル系モノマーとしては、不飽和二重結合を有し、ラジカル重合が可能なモノマー（ラジカル重合性モノマー）であれば特に制限されないが、反応性の点からアクリル系モノマーが好ましく、特にアクリル系モノマーの中でも、（ａ１）下記式（１）で表される、炭素数２〜１８のアルキル基を有するアルキル（メタ）アクリレートが好ましい。すなわち、熱発泡剤含有粘着剤組成物に用いられるビニル系モノマー混合物又はその部分重合物の主成分としては、アクリル系モノマーが好ましく、特に（ａ１）下記式（１）で表される、炭素数２〜１８のアルキル基（直鎖又は分岐鎖状のアルキル基）を有するアルキル（メタ）アクリレートが好ましい。
【化７】
0005483835.tif 000005
（式（１）中、Ｒ1は水素原子又はメチル基を示し、Ｒ2は炭素数２〜１８のアルキル基を示す。）
【０１００】
（ａ１）上記式（１）で示す炭素数２〜１８のアルキル基を有するアルキル（メタ）アクリレートとしては、例えば、エチル（メタ）アクリレート、ｎ−プロピル（メタ）アクリレート、イソプロピル（メタ）アクリレート、ｎ−ブチル（メタ）アクリレート、ｓｅｃ−ブチル（メタ）アクリレート、ｔ−ブチル（メタ）アクリレート、ｎ−オクチル（メタ）アクリレート、イソオクチル（メタ）アクリレート、２−エチルヘキシル（メタ）アクリレート、イソノニル（メタ）アクリレート、ドデシル（メタ）アクリレート、イソステアリル（メタ）アクリレートなどが挙げられる。これらアルキル（メタ）アクリレートは１種または２種以上が用いられる。
【０１０１】
また、熱発泡剤含有粘着剤組成物では、ビニル系モノマー（特にアクリル系モノマー）と共に、共重合性モノマーが用いられていてもよい。つまり、熱発泡剤含有粘着剤組成物に含まれるビニル系モノマー混合物又はその部分重合物には、共重合性モノマーが含まれていてもよい。
【０１０２】
このような共重合性モノマーとしては、例えばエチレン性不飽和モノカルボン酸（例えばアクリル酸、メタクリル酸、クロトン酸、カルボキシエチルアクリレート、カルボキシペンチルアクリレートなど）、エチレン性不飽和ジカルボン酸（例えば、マレイン酸、イタコン酸、シトラコン酸等など）、エチレン性不飽和ジカルボン酸の無水物（例えば無水マレイン酸、無水イタコン酸など）等のカルボキシル基含有モノマー；（メタ）アクリル酸２−ヒドロキシエチル、（メタ）アクリル酸２−ヒドロキシプロピル、（メタ）アクリル酸４−ヒドロキシブチル、（メタ）アクリル酸６−ヒドロキシヘキシル、（メタ）アクリル酸８−ヒドロキシオクチル、（メタ）アクリル酸１０−ヒドロキシデシル、（メタ）アクリル酸１２−ヒドロキシラウリル、（４−ヒドロキシメチルシクロヘキシル）−メチルアクリレート等のヒドロキシル基含有モノマー；２−アクリルアミド−２−メチルプロパンスルホン酸、スルホプロピルアクリレート等のスルホン酸基含有モノマー；２−ヒドロキシエチルアクリロイルホスフェート等の燐酸基含有モノマー；（メタ）アクリルアミド、Ｎ−メチロールアクリルアミド等のＮ−置換（メタ）アクリルアミド等のアミド系モノマー；Ｎ−（メタ）アクリロイルオキシメチレンスクシンイミド、Ｎ−（メタ）アクリロイル−６−オキシヘキサメチレンスクシンイミド、Ｎ−（メタ）アクリロイル−８−オキシオクタメチレンスクシンイミド等のスクシンイミド系モノマー；酢酸ビニル、Ｎ−ビニルピロリドン、Ｎ−ビニルカルボン酸アミド類、スチレン、Ｎ−ビニルカプロラクタム等のビニル系モノマー；アクリロニトリル、メタクリロニトリル等のシアノアクリレート系モノマー；（メタ）アクリル酸グリシジル、テトラヒドロフルフリル（メタ）アクリレート、ポリエチレングリコール（メタ）アクリレート、ポリプロピレングリコール（メタ）アクリレート、フッ素（メタ）アクリレート、シリコン（メタ）アクリレート、２−メトキシエチルアクリレート等のアクリル酸エステル系モノマー；メチル（メタ）アクリレートやオクタデシル（メタ）アクリレート等の上記主成分をなすアルキル（メタ）アクリレートとは異なるアルキル基を有するアルキル（メタ）アクリレート；イソボルニル（メタ）アクリレート等の脂環族アクリレートなどが挙げられる。共重合性のモノマーは１種または２種以上を用いることができる。なお、「カルボキシル基含有モノマー」とは、一分子内に少なくとも一つのカルボキシル基（無水物の形態であり得る）を有するビニルモノマー（エチレン性不飽和単量体）を指す。
【０１０３】
熱発泡剤含有粘着剤組成物を構成するビニル系モノマー混合物又はその部分重合物に共重合性モノマーが用いられる場合、ビニル系モノマーを５０〜９９．９重量％、共重合性モノマーを０．１〜５０重量％とするのが好ましく、ビニル系モノマーを６０〜９９．９重量％、共重合性モノマーを０．１〜４０重量％とするのがより好ましい。さらに好ましくは、ビニル系モノマーを７０〜９９．５重量％、共重合性モノマーを０．５〜３０重量％である。さらに好ましくはビニル系モノマーを８０〜９９重量％、共重合性モノマーを１〜２０重量％である。
【０１０４】
共重合性モノマーとしては、ヒドロキシル基含有モノマー、カルボキシル基含有モノマーが好ましく、特に、アクリル酸が好ましく用いられる。その使用割合は１〜１０重量％とするのが好ましい。前記範囲で用いることで接着力を向上させることができる。
【０１０５】
ＳＵＳなどの金属を素材とする被着体に用いる場合、加熱による粘着力上昇の防止、及び被着体の腐食防止の観点から、共重合性モノマーとして、（ａ２）式（２）で表されるＮ−ヒドロキシアルキル（メタ）アクリルアミドモノマー、及び（ａ３）窒素含有モノマーを併用することが好ましい。
【０１０６】
（ａ２）式（２）で表されるＮ−ヒドロキシアルキル（メタ）アクリルアミドモノマー、及び（ａ３）窒素含有モノマーを併用すれば、ベースポリマーとしてのアクリル系ポリマーを形成するモノマー成分として、カルボキシル基含有モノマー、カルボキシル基以外の酸性基（スルホン酸基、リン酸基等）を含有するモノマー（スルホン酸基含有モノマー、燐酸基含有モノマー等）などの酸性基含有モノマーを実質的に含有していなくても、共重合性モノマーとしてのヒドロキシル基含有モノマーやカルボキシル基含有モノマー（特に、アクリル酸）を上記使用割合で用いた場合と同様に、接着力を向上させることができる。そして、加熱発泡型再剥離性アクリル系粘着テープにおいて、被着体における凹凸面の有無にかかわらず、被着体への良好な接着性を発揮しつつ、加熱によって被着体から易剥離できる特性を発揮することができる。さらに共重合性モノマーとして酸性基含有モノマーを実質的に含有していないことから、本発明の加熱発泡型再剥離性アクリル系粘着テープにおいて、金属面に直接貼り付けた場合に生じる該金属面を腐食させる事象を高度に防止することができる。
【０１０７】
なお、「実質的に含有しない」とは、全く含有しないか、あるいはその含有量がモノマー成分全量の０．１重量％以下であることをいう。例えば、モノマー成分としてカルボキシル基含有モノマーを「実質的に含有しない」とは、モノマー成分としてカルボキシル基含有モノマーを全く含有しないか、あるいはその含有量が全モノマー成分中の０．１重量％以下であることをいう。
【０１０８】
（ａ２）式（２）で表されるＮ−ヒドロキシアルキル（メタ）アクリルアミドモノマー、及び（ａ３）窒素含有モノマーを共重合性モノマーとして併用する場合、上記の（ａ１）式（１）で表される、炭素数２〜１８のアルキル基を有するアルキル（メタ）アクリレートモノマー、（ａ２）式（２）で表されるＮ−ヒドロキシアルキル（メタ）アクリルアミドモノマー、（ａ３）窒素含有モノマーをモノマー成分として含むビニル系モノマー混合物又はその部分重合物では、（ａ１）式（１）で表される、炭素数２〜１８のアルキル基を有するアルキル（メタ）アクリレートモノマーの含有量は５０〜８５重量％（好ましくは６０〜８０重量％）としてもよい。
【０１０９】
（ａ２）式（２）で表されるＮ−ヒドロキシアルキル（メタ）アクリルアミドモノマーは、該Ｎ−ヒドロキシアルキル（メタ）アクリルアミドモノマーの分子間の相互作用によって、粘着剤の凝集性向上に寄与する成分として機能し得る。
【化８】
0005483835.tif 000006
（式（２）中、Ｒ3は水素原子又はメチル基を示し、Ｒ4は炭素数１〜４のヒドロキシアルキル基を示す。）
なお、上記式（２）において、ヒドロキシアルキル基Ｒ4は、直鎖状の鎖状構造を有していてもよく、分岐鎖状の鎖状構造を有していてもよい。
【０１１０】
（ａ２）式（２）で表されるＮ−ヒドロキシアルキル（メタ）アクリルアミドモノマーとしては、例えば、Ｎ−メチロール（メタ）アクリルアミド、Ｎ−（２−ヒドロキシエチル）アクリルアミド、Ｎ−（２−ヒドロキシエチル）メタクリルアミド、Ｎ−（２−ヒドロキシプロピル）アクリルアミド、Ｎ−（２−ヒドロキシプロピル）メタクリルアミド、Ｎ−（１−ヒドロキシプロピル）アクリルアミド、Ｎ−（１−ヒドロキシプロピル）メタクリルアミド、Ｎ−（３−ヒドロキシプロピル）アクリルアミド、Ｎ−（３−ヒドロキシプロピル）メタクリルアミド、Ｎ−（２−ヒドロキシブチル）アクリルアミド、Ｎ−（２−ヒドロキシブチル）メタクリルアミド、Ｎ−（３−ヒドロキシブチル）アクリルアミド、Ｎ−（３−ヒドロキシブチル）メタクリルアミド、Ｎ−（４−ヒドロキシブチル）アクリルアミド、Ｎ−（４−ヒドロキシブチル）メタクリルアミド等が挙げられる。なお、（ａ２）式（２）で表されるＮ−ヒドロキシアルキル（メタ）アクリルアミドモノマーは、１種または２種以上を用いることができる。
【０１１１】
中でも、（ａ２）式（２）で表されるＮ−ヒドロキシアルキル（メタ）アクリルアミドモノマーとしては、親水性と疎水性とのバランスがよく粘着物性のバランスに優れた熱発泡剤含有粘着剤層を形成し得ることから、Ｎ−（２−ヒドロキシエチル）アクリルアミドおよびＮ−（２−ヒドロキシエチル）メタクリルアミドが好ましく、特にＮ−（２−ヒドロキシエチル）アクリルアミド（ＨＥＡＡ）が好ましい。特に、（ａ２）式（２）で表されるＮ−ヒドロキシアルキル（メタ）アクリルアミドモノマーとして、Ｎ−（２−ヒドロキシエチル）アクリルアミド（ＨＥＡＡ）を、（ａ２）式（２）で表されるＮ−ヒドロキシアルキル（メタ）アクリルアミドモノマーの全量に対して５０重量％以上（より好ましくは７０重量％以上、典型的には実質的に全部）用いることが好ましい。
【０１１２】
（ａ２）式（２）で表されるＮ−ヒドロキシアルキル（メタ）アクリルアミドモノマーの含有量は、熱発泡剤含有粘着剤組成物のビニル系モノマー混合物又はその部分重合物を構成するモノマー成分全量に対して、０．１〜１２重量％程度（好ましくは１〜１０重量％程度）である。０．１重量％未満であると熱発泡剤含有粘着剤組成物から形成される熱発泡剤含有粘着剤層の粘着性能（特に高温での接着性、一定応力存在下での剥がれに対する耐久性等）が不足しがちとなる場合がある。一方、１２重量％を超えるとタックや低温下での接着性が低下しがちとなる場合がある。
【０１１３】
（ａ２）式（２）で表されるＮ−ヒドロキシアルキル（メタ）アクリルアミドモノマー、及び（ａ３）窒素含有モノマーを共重合性モノマーとして併用する場合、熱発泡剤含有粘着剤組成物の好ましい一態様では、例えば（ａ２）式（２）で表されるＮ−ヒドロキシアルキル（メタ）アクリルアミドモノマーの含有量は、熱発泡剤含有粘着剤組成物のビニル系モノマー混合物又はその部分重合物を構成するモノマー成分全量に対して、２重量％以上（典型的には２〜１２重量％）、より好ましくは３重量％以上（典型的には３〜１２重量％、特に典型的には３〜１０重量％）である。かかる熱発泡剤含有粘着剤組成物によると、より凝集力および対反撥性のよい加熱発泡型再剥離性アクリル系粘着テープ又はシートを形成し得るという効果が得られる。
【０１１４】
（ａ１）式（１）で表される、炭素数２〜１８のアルキル基を有するアルキル（メタ）アクリレートと、（ａ２）式（２）で表されるＮ−ヒドロキシアルキル（メタ）アクリルアミドモノマーとの重量比［（ａ１）／（ａ２）］は、９９／１〜８０／２０（好ましくは９８／２〜８５／１５、より好ましくは９７／３〜９０／１０）とすることが好ましい。このような重量比を有する熱発泡剤含有粘着剤組成物によると、より凝集力及び耐反撥性のよい加熱発泡型再剥離性アクリル系粘着テープを形成し得るという効果が得られる。
【０１１５】
また、（ａ１）式（１）で表される、炭素数２〜１８のアルキル基を有するアルキル（メタ）アクリレートと、（ａ２）式（２）で表されるＮ−ヒドロキシアルキル（メタ）アクリルアミドモノマーとの合計量は、熱発泡剤含有粘着剤組成物を構成するモノマー成分全量に対して６０重量％以上（６０〜９０重量％）、好ましくは７０重量％以上（７０〜９０重量％）であることが好ましい。６０重量％未満であると、低温での接着性やタックが低下するという問題を生じる場合がある。
【０１１６】
（ａ３）窒素含有モノマーは、モノマー分子中に窒素元素を有するモノマーであり、Ｎ−ビニル環状アミド、および、Ｎ−アルキル基を有してもよい（メタ）アクリルアミドからなる群から選択される一種または二種以上のモノマーである。なお、（ａ３）窒素含有モノマーには、（ａ２）式（２）で表されるＮ−ヒドロキシアルキル（メタ）アクリルアミドモノマーは含まれない。（ａ３）窒素含有モノマーは、１種または２種以上を用いることができる。
【０１１７】
Ｎ−アルキル基を有してもよい（メタ）アクリルアミドとしては、（メタ）アクリルアミド、Ｎ−エチル（メタ）アクリルアミド、Ｎ−ｎ−ブチル（メタ）アクリルアミド等のＮ−アルキル（メタ）アクリルアミド；Ｎ，Ｎ−ジメチル（メタ）アクリルアミド、Ｎ，Ｎ−ジエチル（メタ）アクリルアミド、Ｎ，Ｎ−ジプロピル（メタ）アクリルアミド、Ｎ，Ｎ−ジイソプロピル（メタ）アクリルアミド、Ｎ，Ｎ−ジ（ｎ−ブチル）（メタ）アクリルアミド、Ｎ，Ｎ−ジ（ｔ−ブチル）（メタ）アクリルアミド等のＮ，Ｎ−ジアルキル（メタ）アクリルアミドなどが挙げられる。中でも、炭素数が１〜４（より好ましくは１又は２）のＮ−アルキル基を一個または二個有する（メタ）アクリルアミド（例えば、Ｎ，Ｎ−ジエチルアクリルアミド、Ｎ，Ｎ−ジメチルアクリルアミド等のＮ，Ｎ−ジアルキルアクリルアミド）の使用が好ましい。
【０１１８】
Ｎ−ビニル環状アミドとしては、下記式（３）で表されるＮ−ビニル環状アミドが好ましい。
【化９】
0005483835.tif 000007
（式（３）中、Ｒ5は２価の有機基を示す。）
【０１１９】
式（３）において、Ｒ5は、好ましくは飽和又は不飽和の炭化水素基であり、より好ましくは飽和炭化水素基（例えば、炭素数３〜５のアルキレン基等）である。
【０１２０】
上記式（３）で表されるＮ−ビニル環状アミドとしては、例えばＮ−ビニル−２−ピロリドン、Ｎ−ビニル−２−ピペリドン、Ｎ−ビニル−３−モルホリノン、Ｎ−ビニル−２−カプロラクタム、Ｎ−ビニル−１，３−オキサジン−２−オン、Ｎ−ビニル−３，５−モルホリンジオン等が挙げられる。中でも、Ｎ−ビニル−２−ピロリドンが特に好ましい。
【０１２１】
（ａ３）窒素含有モノマーとして式（３）で表されるＮ−ビニル環状アミドが用いられていると、より粘着特性のバランスのよい熱発泡剤含有粘着剤層を形成できる熱発泡剤含有粘着剤組成物を得ることができる。
【０１２２】
（ａ３）窒素含有モノマーの含有量は、熱発泡剤含有粘着剤組成物のビニル系モノマー混合物又はその部分重合物を構成するモノマー成分全量に対して、１０〜４０重量％程度（好ましくは１５〜３５重量％）である。（ａ３）窒素含有モノマーの含有量が４０重量％を超えると、熱発泡剤含有粘着剤組成物から形成される熱発泡剤含有粘着剤層の低温環境下における特性（粘着剤としての接着性等）が損なわれやすくなる。一方、（ａ３）窒素含有モノマーの含有量が１０重量％より少ないと、接着力（例えば剥離強度）や耐反撥性が低下する場合がある。
【０１２３】
（ａ１）炭素数２〜１８のアルキル基を有するアルキル（メタ）アクリレートモノマー、（ａ２）Ｎ−ヒドロキシアルキル（メタ）アクリルアミドモノマー、  及び（ａ３）窒素含有モノマーの総量は、熱発泡剤含有粘着剤組成物を構成するモノマー成分全量に対して７０重量％以上（好ましくは９０重量％以上、より好ましくは９５重量％以上）であることが好ましい。７０重量％未満であると、粘着特性のバランスが取り難く、所望の粘着性能を得ることが難しい。
【０１２４】
例えば、（ａ１）式（１）で表される、炭素数２〜１８のアルキル基を有するアルキル（メタ）アクリレートモノマー、（ａ２）式（２）で表されるＮ−ヒドロキシアルキル（メタ）アクリルアミドモノマー、（ａ３）窒素含有モノマーをモノマー成分として含むビニル系モノマー混合物又はその部分重合物、光重合開始剤、熱発泡剤、及び多官能（メタ）アクリレートを含む熱発泡剤含有粘着剤組成物を用いれば、カルボキシル基含有モノマー及びその他の酸性基含有モノマー（カルボキシル基含有モノマーと他の酸性基含有モノマーとを包含する意味である）を実質的に含有していないので（つまり、全く含有しないか、あるいはその合計量が全モノマー成分の０．１重量％以下であるので）、被着体における凹凸面の有無にかかわらず、被着体への良好な接着性を発揮しつつ、加熱によって被着体から易剥離できる特性を発揮し、さらに金属面を腐食させる性質がより高度に抑制された熱発泡剤含有粘着剤層を形成することができる。さらにまた、かかる熱発泡剤含有粘着剤組成物によると、単純な組成によって凝集力及び耐反撥性のよい加熱発泡型再剥離性アクリル系粘着テープを形成し得るという効果を得ることができる。
【０１２５】
熱発泡剤含有粘着剤組成物には、重合開始剤として各種重合開始剤（例えば、熱重合開始剤や光重合開始剤など）を制限なく用いることができ、特に重合時間を短くすることができる点で、光重合開始剤を好適に用いることができる。
【０１２６】
熱発泡剤含有粘着剤層を作製する際に、熱重合開始剤や光重合開始剤などの重合開始剤を含む熱発泡剤含有粘着剤組成物を用いれば、熱や活性エネルギー線による硬化反応を利用することができるため、熱発泡剤が混合された形態で熱発泡剤含有粘着剤組成物を硬化させて熱発泡剤含有粘着剤層を形成することができる。つまり、熱発泡剤が安定して含有された構造を有する熱発泡剤含有粘着剤層を容易に得ることができる。本発明においては、重合開始剤として光重合開始剤を用いるのが好ましいため、活性エネルギー線を用いた重合反応（光硬化反応）を利用して、安定した熱発泡剤含有構造を有する熱発泡剤含有粘着剤層を作製することが好ましい。なお、重合開始剤は、単独で又は２種以上組み合わせて使用することができる。
【０１２７】
前記熱発泡剤含有粘着剤組成物層を形成する熱発泡剤含有粘着剤組成物に用いられる光重合開始剤としては、特に制限されず、例えば、ベンゾインエーテル系光重合開始剤、アセトフェノン系光重合開始剤、α−ケトール系光重合開始剤、芳香族スルホニルクロリド系光重合開始剤、光活性オキシム系光重合開始剤、ベンゾイン系光重合開始剤、ベンジル系光重合開始剤、ベンゾフェノン系光重合開始剤、ケタール系光重合開始剤、チオキサントン系光重合開始剤などを用いることができる。
【０１２８】
具体的には、ベンゾインエーテル系光重合開始剤としては、例えば、ベンゾインメチルエーテル、ベンゾインエチルエーテル、ベンゾインプロピルエーテル、ベンゾインイソプロピルエーテル、ベンゾインイソブチルエーテル、２，２−ジメトキシ−１，２−ジフェニルエタン−１−オン、アニソールメチルエーテルなどが挙げられる。アセトフェノン系光重合開始剤としては、例えば、２，２−ジエトキシアセトフェノン、２，２−ジメトキシ−２−フェニルアセトフェノン、１−ヒドロキシシクロヘキシルフェニルケトン、４−フェノキシジクロロアセトフェノン、４−ｔ−ブチル−ジクロロアセトフェノンなどが挙げられる。α−ケトール系光重合開始剤としては、例えば、２−メチル−２−ヒドロキシプロピオフェノン、１−［４−（２−ヒドロキシエチル）−フェニル］−２−ヒドロキシ−２−メチルプロパン−１−オンなどが挙げられる。芳香族スルホニルクロリド系光重合開始剤としては、例えば、２−ナフタレンスルホニルクロライドなどが挙げられる。光活性オキシム系光重合開始剤としては、例えば、１−フェニル−１，１−プロパンジオン−２−（ｏ−エトキシカルボニル）−オキシムなどが挙げられる。ベンゾイン系光重合開始剤には、例えば、ベンゾインなどが含まれる。ベンジル系光重合開始剤には、例えば、ベンジルなどが含まれる。ベンゾフェノン系光重合開始剤には、例えば、ベンゾフェノン、ベンゾイル安息香酸、３，３´−ジメチル−４−メトキシベンゾフェノン、ポリビニルベンゾフェノン、α−ヒドロキシシクロヘキシルフェニルケトンなどが含まれる。ケタール系光重合開始剤には、例えば、ベンジルジメチルケタールなどが含まれる。チオキサントン系光重合開始剤には、例えば、チオキサントン、２−クロロチオキサントン、２−メチルチオキサントン、２，４−ジメチルチオキサントン、イソプロピルチオキサントン、２，４−ジクロロチオキサントン、２，４−ジエチルチオキサントン、２，４−ジイソプロピルチオキサントン、ドデシルチオキサントンなどが含まれる。
【０１２９】
熱発泡剤含有粘着剤組成物に用いられる熱重合開始剤としては、例えば、２，２´−アゾビスイソブチロニトリル、２，２´−アゾビス−２−メチルブチロニトリル、２，２´−アゾビス（２−メチルプロピオン酸）ジメチル、４，４´−アゾビス−４−シアノバレリアン酸、アゾビスイソバレロニトリル、２，２´−アゾビス（２−アミジノプロパン）ジヒドロクロライド、２，２´−アゾビス［２−（５−メチル−２−イミダゾリン−２−イル）プロパン］ジヒドロクロライド、２，２´−アゾビス（２−メチルプロピオンアミジン）二硫酸塩、２，２´−アゾビス（Ｎ，Ｎ´−ジメチレンイソブチルアミジン）ジヒドロクロライドなどのアゾ系熱重合開始剤；ジベンゾイルペルオキシド、ｔｅｒｔ−ブチルペルマレエートなどの過酸化物系熱重合開始剤；レドックス系熱重合開始剤などが挙げられる。熱重合開始剤の使用量としては、特に制限されず、従来、熱重合開始剤として利用可能な範囲であればよい。
【０１３０】
熱発泡剤含有粘着剤組成物に用いられる光重合開始剤の使用量は、熱発泡剤含有重合性組成物に含まれるビニル系モノマー混合物又はその部分重合物の全モノマー成分１００重量部に対して、０．００１〜５重量部（好ましくは０．０１〜５重量部、さらに好ましくは、０．０５〜３重量部）の割合で用いられる。
【０１３１】
光重合開始剤の活性化に際しては、活性エネルギー線を熱発泡剤含有粘着剤組成物に照射にする。このような活性エネルギー線としては、例えば、α線、β線、γ線、中性子線、電子線などの電離性放射線や、紫外線などが挙げられ、特に、紫外線が好適である。また、活性エネルギー線の照射エネルギーや、その照射時間などは特に制限されず、光重合開始剤を活性化させて、モノマー成分の反応を生じさせることができればよい。  
【０１３２】
熱発泡剤含有粘着剤組成物に用いられる熱発泡剤としては、特に制限されず、例えば公知の熱発泡剤を適宜選択して用いることができるが、中でもマイクロカプセル化されている発泡剤を好適に用いることができる。このようなマイクロカプセル化されている発泡剤としては、例えば、イソブタン、プロパン、ペンタンなどの加熱により容易にガス化して膨脹する物質を、弾性を有する殻内に内包させた微小球（「熱膨張性微小球」と称する場合がある）が挙げられる
【０１３３】
熱膨張性微小球の殻は、通常、熱可塑性物質、熱溶融性物質、熱膨脹により破裂する物質などで形成される場合が多い。また、熱膨張性微小球の殻を形成する物質としては、例えば塩化ビニリデン−アクリロニトリル共重合体、ポリビニルアルコール、ポリビニルブチラール、ポリメチルメタクリレート、ポリアクリロニトリル、ポリ塩化ビニリデン、ポリスルホンなどが挙げられる。熱膨張性微小球は慣用の方法、例えば、コアセルベーション法、界面重合法などにより製造できる。
【０１３４】
熱膨張性微小球としては、市販品を利用することもできる。このような熱発泡剤の市販品としては、特に制限されず、例えば商品名「マツモトマイクロスフェアＦ−３０」「マツモトマイクロスフェアＦ−５０」「マツモトマイクロスフェアＦ−８０Ｓ」「マツモトマイクロスフェアＦ−８５」（松本油脂製薬株式会社製）；商品名「エクスパンセルＤｕ」（Ａｋｚｏ  Ｎｏｂｅｌ  Ｓｕｒｆａｃｅ  Ｃｈｅｍｉｓｔｒｙ  ＡＢ社製）などが挙げられる。
【０１３５】
熱膨張性微小球の平均粒径は、分散性や薄層形成性などの点から、一般に１〜８０μｍ程度、好ましくは３〜５０μｍ程度である。
【０１３６】
また、熱膨張性微小球としては、加熱処理により粘着剤を含む粘着層の粘着力を効率よく低下させるため、体積膨脹率が５倍以上、特に１０倍以上となるまで破裂しない適度な強度を有するものが好ましい。なお、低い膨脹率で破裂する熱膨張性微小球を用いた場合や、マイクロカプセル化されていない熱膨脹剤を用いた場合には、熱発泡剤含有粘着剤層と被着体との粘着面積が十分には低減されず、良好な剥離性が得られにくい。
【０１３７】
熱発泡剤の使用量は、その種類によっても異なるが、熱発泡剤含有粘着剤組成物を構成するビニル系モノマー混合物又はその部分重合物の全モノマー成分１００重量部に対して、例えば１０〜２００重量部、好ましくは２０〜１２５重量部、さらに好ましくは２５〜１００重量部程度である。１０重量部未満であると、加熱処理後の効果的な粘着力低下が不十分になりやすく、また、２００重量部を超えると、熱発泡剤含有粘着剤層の凝集破壊や、気泡混合微粒子含有粘弾性体との界面破壊が生じやすい。
【０１３８】
また、熱発泡剤含有粘着剤組成物に用いられるその他の熱発泡剤としては、例えば種々の無機系発泡剤や有機系発泡剤が挙げられる。無機系発泡剤の代表例としては、炭酸アンモニウム、炭酸水素アンモニウム、炭酸水素ナトリウム、亜硝酸アンモニウム、水素化ホウ素ナトリウム、アジド類などが挙げられる。また、有機系発泡剤の代表例としては、水；トリクロロモノフルオロメタン、ジクロロモノフルオロメタンなどの塩フッ化アルカン；アゾビスイソブチロニトリル、アゾジカルボンアミド、バリウムアゾジカルボキシレートなどのアゾ系化合物；パラトルエンスルホニルヒドラジドやジフェニルスルホン−３，３'−ジスルホニルヒドラジド、４，４'−オキシビス（ベンゼンスルホニルヒドラジド）、アリルビス（スルホニルヒドラジド）などのヒドラジン系化合物；ρ−トルイレンスルホニルセミカルバジド、４，４'−オキシビス（ベンゼンスルホニルセミカルバジド）などのセミカルバジド系化合物；５−モルホリル−１，２，３，４−チアトリアゾールなどのトリアゾール系化合物；Ｎ，Ｎ'−ジニトロソペンタメチレンテトラミン、Ｎ，Ｎ'−ジメチル−Ｎ，Ｎ'−ジニトロソテレフタルアミドなどのＮ−ニトロソ系化合物などが挙げられる。なお、熱発泡剤は、単独で又は２種以上組み合わせて使用することができる。さらに、熱発泡剤含有粘着剤組成物には、必要に応じて発泡助剤が含まれていてもよい。
【０１３９】
熱発泡剤含有粘着剤組成物に用いられる多官能（メタ）アクリレートとしては、少なくとも２個の（メタ）アクリロイル基を有する化合物であれば、特に制限なく用いることができる。
【０１４０】
このような多官能（メタ）アクリレートとしては、例えば、トリメチロールプロパントリ（メタ）アクリレート、テトラメチロールメタンテトラアクリレート、ペンタエリスリトールジ（メタ）アクリレート、ペンタエリスリトールトリ（メタ）アクリレート、ペンタエリスリトールテトラ（メタ）アクリレート、１，２−エチレングリコールジ（メタ）アクリレート、１，４−ブチレングリコールジ（メタ）アクリレート、１，６−ヘキサンジオールジ（メタ）アクリレート、１，１２−ドデカンジオールジ（メタ）アクリレート、ジペンタエリスリトールモノヒドロキシペンタ（メタ）アクリレート、ジペンタエリスリトールヘキサ（メタ）アクリレート、ポリエチレングリコールジ（メタ）アクリレート、ヘキサンジオールジ（メタ）アクリレート、（ポリ）エチレングリコールジ（メタ）アクリレート、（ポリ）プロピレングリコールジ（メタ）アクリレート、ネオペンチルグリコールジ（メタ）アクリレート、テトラメチロールメタントリ（メタ）アクリレート、アリル（メタ）アクリレート、ビニル（メタ）アクリレート、エポキシアクリレート、ポリエステルアクリレート、ウレタンアクリレート、末端に（メタ）アクリロイル基を複数個有する反応性ハイパーブランチポリマー［例えば、商品名「ＣＮ２３００」「ＣＮ２３０１」「ＣＮ２３２０」（ＳＡＲＴＯＭＥＲ社製）など］などが挙げられる。なお、多官能（メタ）アクリレートは、単独で又は２種以上を組み合わせて使用することができる。
【０１４１】
多官能（メタ）アクリレートの使用量は、熱発泡剤含有粘着剤組成物から形成される熱発泡剤含有粘着剤層の溶剤不溶分が３５〜９９重量％、好ましくは５０〜９９重量％、さらに好ましくは７０〜９５重量％となるように配合するのが好ましい。溶剤不溶分が３５重量％より低くなると発泡剥離が困難となる場合があり、９９重量％より高いと濡れ性が悪く接着が困難となる場合があるためである。
【０１４２】
なお、熱発泡剤含有粘着剤層の溶剤不溶分とは、熱発泡剤含有粘着剤層中の「溶剤不溶成分の割合」をさし、以下の「熱発泡剤含有粘着剤層の溶剤不溶分の測定方法」により算出される値である。熱発泡剤含有粘着剤層の溶剤不溶分には、溶剤に不溶の熱発泡剤も含まれる。
【０１４３】
熱発泡剤含有粘着剤層の溶剤不溶分は、以下のようにして求められる。熱発泡剤含有粘着剤層を約１ｇ採取し、これを精秤して浸漬前の熱発泡剤含有粘着剤層の重量を求める。次に、これを酢酸エチル約４０ｇに７日間浸漬した後、酢酸エチルに不溶解部分を全て回収し、１３０℃で２時間乾燥させて、その不溶解部分の乾燥重量を求める。そして、得られた数値を以下の式に代入して算出する。
熱発泡剤含有粘着剤層の溶剤不溶分（％）＝（不溶解部分の乾燥重量／浸漬前の熱発泡剤含有粘着剤層の重量）×１００
【０１４４】
多官能（メタ）アクリレートの具体的な使用量は、前述のように、熱発泡剤含有粘着剤層の溶剤不溶分が上記範囲内となるように使用されるが、例えば、その具体的な使用量は、その分子量や官能基数などにより異なるが、通常、熱発泡剤含有粘着剤組成物に含まれるビニル系モノマー混合物又はその部分重合物の全モノマー成分１００重量部に対して、０．００１〜５重量部、好ましくは０．００１〜３重量部、より好ましくは０．０１〜２重量部の割合で用いられる。５重量部を超えると、例えば、熱発泡剤含有粘着剤層の凝集力が高くなりすぎ、感圧接着力が低下するおそれがあり、一方、使用量が少なすぎると（例えば、０．００１重量部未満であると）、例えば、熱発泡剤含有粘着剤組成物層の凝集力が低下するおそれがある。
【０１４５】
熱発泡剤含有粘着剤組成物には、各種添加剤が配合されていてもよい。このような添加剤としては、例えば、イソシアネート系架橋剤、エポキシ系架橋剤などの架橋剤；ロジン誘導体樹脂、ポリテルペン樹脂、石油樹脂、油溶性フェノール樹脂などの粘着付与剤；可塑剤；充填剤；老化防止剤；界面活性剤などが挙げられる。
【０１４６】
熱発泡剤含有粘着剤層の形成方法は、特に制限されないが、例えば、剥離フィルムや基材等の適当な支持体上に、熱発泡剤含有粘着剤組成物を塗布し、熱発泡剤含有粘着剤組成物層を形成させ、該層を、必要に応じて乾燥や硬化（熱や活性エネルギー線による硬化）させることにより形成される。また、活性エネルギー線による硬化（光硬化）を行う際には、光重合反応は空気中の酸素に阻害されるため、該層上に剥離フィルムや基材等の適当な支持体を貼り合わせたり、また窒素雰囲気下で光硬化を行うこと等により、酸素を遮断することが好ましい。熱発泡剤含有粘着剤層の形成の際に用いられる適当な支持体は、本発明の加熱発泡型再剥離性アクリル系粘着テープを作製する際、適宜な時期に剥離されてもよいし、作製後の加熱発泡型再剥離性アクリル系粘着テープを利用する際に剥離されてもよい。
【０１４７】
熱発泡剤含有粘着剤層の厚さは、本発明の加熱発泡性再剥離型粘着テープの使用目的や加熱による粘着力の低減性などに応じて適宜選択されるが、表面の平滑性を保持するため、熱発泡剤（特に熱膨張性微小球）の最大粒径以上にすることが好ましく、例えば、１〜３００μｍ、好ましくは１０〜２５０μｍ、さらに好ましくは３０〜２００μｍ程度である。熱発泡剤含有粘着剤層の厚さが薄すぎると、被着体を保持するために十分な粘着力を得られない場合がある。なお、熱発泡剤含有粘着剤層は、単層の形態を有していてもよいし、積層の形態を有していてもよい。
【０１４８】
（剥離フィルム）
剥離フィルムは、加熱発泡型再剥離性アクリル系粘着テープ作製の際に用いられたり、また、作製後使用されるまでの間における粘着面等の保護材として用いられる。なお、加熱発泡型再剥離性アクリル系粘着テープ作製の際、剥離フィルムは必ずしも用いられなくてもよいが、光重合反応は空気中の酸素等により反応が阻害されるため、剥離フィルムで表面を被覆し酸素との接触を防止するために、用いられていることが好ましい。なお、加熱発泡型再剥離性アクリル系粘着テープを利用する際には、通常、剥離フィルムは、剥がされる。
【０１４９】
このような剥離フィルムとしては、酸素を遮断し、且つ光透過性を有する限り特に制限されないが、例えば剥離処理剤（離型処理剤）により少なくとも一方の面が剥離処理（離型処理）された基材の他、フッ素系ポリマー（例えば、ポリテトラフルオロエチレン、ポリクロロトリフルオロエチレン、ポリフッ化ビニル、ポリフッ化ビニリデン、テトラフルオロエチレン・ヘキサフルオロプロピレン共重合体、クロロフルオロエチレン・フッ化ビニリデン共重合体等）からなる低接着性基材や、無極性ポリマー（例えば、ポリエチレン、ポリプロピレン等のオレフィン系樹脂など）からなる低接着性基材などが挙げられる。なお、低接着性基材では、両面を剥離面として利用することができ、一方、剥離処理された基材では、剥離処理された面を剥離面として利用することができる。
【０１５０】
剥離フィルムとして用いられる、少なくとも一方の面が剥離処理（離型処理）された基材において、基材としては、例えば、ポリエチレンテレフタレートフィルム等のポリエステルフィルム；ポリエチレンフィルム、ポリプロピレンフィルム等のオレフィン系樹脂フィルム；ポリ塩化ビニルフィルム；ポリイミドフィルム；ナイロンフィルムなどのポリアミドフィルム；レーヨンフィルムなどのプラスチック系基材フィルム（合成樹脂フィルム）が挙げられる。また、紙製基材（上質紙、和紙、クラフト紙、グラシン紙、合成紙、トップコート紙など紙類から構成される基材）が用いられていてもよい。中でも、ポリエチレンテレフタレートフィルム等のポリエステルフィルムが好適に用いられる。
【０１５１】
剥離処理剤（離型処理剤）としては、特に制限されず、例えば、シリコーン系剥離処理剤、フッ素系剥離処理剤、長鎖アルキル系剥離処理剤などを用いることができる。剥離処理剤は、単独で又は２種以上組み合わせて使用してもよい。剥離フィルムは、例えば、公知慣用の方法により作製される。
【０１５２】
剥離フィルムの厚さは、酸素を遮断し、且つ光透過性を有する限り、特に制限されない。また、剥離フィルムは、単層、積層の何れの形態を有していてもよい。
【０１５３】
［加熱発泡型再剥離性アクリル系粘着テープの製造方法］
以下に、本発明の加熱発泡再剥離型アクリル系粘着テープの製造方法を必要に応じて図面を参照しつつ詳細に説明する。本発明の加熱発泡型再剥離性アクリル系粘着テープは、気泡混合微粒子含有粘弾性体及び熱発泡剤含有粘着剤層を少なくとも備えている。なお、図１、図２及び図３には、加熱発泡型再剥離性アクリル系粘着テープの作製工程例（それぞれ、作製工程例１〜３）が示されているが、加熱発泡型再剥離性アクリル系粘着テープの製造方法は、これらの作製工程例に限定されない。
【０１５４】
図１は、本発明の加熱発泡型再剥離性アクリル系粘着テープの作製工程の一例を示す概略断面図であり、また、図２及び図３は、本発明の加熱発泡型再剥離性アクリル系粘着テープの作製工程の他の例を示す概略断面図である。図１〜３において、１１は気泡混合微粒子含有重合性組成物層、１２は熱発泡剤含有粘着剤組成物層、１３は剥離フィルム、１４は熱発泡剤含有粘着剤層、１５は気泡混合微粒子含有粘弾性体、１６は活性エネルギー線、１７は加熱発泡型再剥離性アクリル系粘着テープ（片面タイプ）、１８は加熱発泡型再剥離性アクリル系粘着テープ（両面タイプ）を示す。
【０１５５】
（加熱発泡型再剥離性アクリル系粘着テープの作製工程例１）
作製工程例１の第一工程は、剥離フィルム１３の剥離処理された面に、気泡混合微粒子含有重合性組成物を塗布し、気泡混合微粒子含有重合性組成物層１１を形成させる工程である。この工程により、剥離フィルム１３の剥離処理された面上に気泡混合微粒子含有重合性組成物層１１が形成されたシートが作製される。１ａは、作製工程例１における第一工程を示している。
【０１５６】
作製工程例１の第二工程は、剥離フィルム１３の剥離処理された面に、熱発泡剤含有粘着剤組成物を塗布し、熱発泡剤含有粘着剤組成物層１２を形成させる工程である。この工程により、剥離フィルム１３の剥離処理された面上に、熱発泡剤含有粘着剤組成物層１２が形成されたシートが作製される。１ｂは、作製工程例１における第二工程を示している。
【０１５７】
作製工程例１の第三工程は、第一工程で作製されたシートと、第二工程で作製されたシートとを、気泡混合微粒子含有重合性組成物層１１と熱発泡剤含有粘着剤組成物層１２とが接する形態で、貼り合わせる工程である。この工程により、気泡混合微粒子含有重合性組成物層１１の一方の面に熱発泡剤含有粘着剤層１２を介して剥離フィルム１３を有し、さらに微粒子含有重合性組成物層１１のもう一方の面に剥離フィルム１３を有する積層体が作製される。１ｃは、作製工程例１における第三工程を示している。
【０１５８】
作製工程例１の第四工程は、第三工程で作製された積層体を、両面から剥離フィルム１３を介して活性エネルギー線１６を照射する工程である。この工程で、気泡混合微粒子含有重合性組成物層１１及び熱発泡剤含有粘着剤組成物層１２は光硬化され、それぞれ、気泡混合微粒子含有粘弾性体１５及び熱発泡剤含有粘着剤層１４となる。なお、積層体において、微粒子含有重合性組成物層１１及び熱発泡剤含有粘着剤組成物層１２は、剥離フィルム１３により酸素が遮断されている。１ｄは、作製工程例１における第四工程を示している。
【０１５９】
１ｅは、作製工程例１により作製される加熱発泡型再剥離性アクリル系粘着テープを示している。加熱発泡型再剥離性アクリル系粘着テープ１７は、気泡混合微粒子含有粘弾性体１５の一方の面に熱発泡剤含有粘着剤層１４を有する片面タイプの基材付き粘着シートであり、さらに、加熱発泡型再剥離性アクリル系粘着テープ１７において、気泡混合微粒子含有粘弾性体１５及び熱発泡剤含有粘着剤層１４は、剥離フィルム１３により保護されている。
【０１６０】
（加熱発泡型再剥離性アクリル系粘着テープの作製工程例２）
作製工程例２の第一工程は、剥離フィルム１３の剥離処理された面に、熱発泡剤含有粘着剤組成物を塗布し、熱発泡剤含有粘着剤組成物層１２を形成させる工程である。この工程により、剥離フィルム１３の剥離処理された面上に、熱発泡剤含有粘着剤組成物層１２が形成されたシートが作製される。２ａは、作製工程例２における第一工程を示している。
【０１６１】
作製工程例２の第二工程は、剥離フィルム１３の剥離処理された面に、熱発泡剤含有粘着剤組成物を塗布し、熱発泡剤含有粘着剤組成物層１２を形成させ、さらに、該熱発泡剤含有粘着剤組成物層１２上に、気泡混合微粒子含有重合性組成物層１１を積層させる工程である。なお、気泡混合微粒子含有重合性組成物層１１の積層は、熱発泡剤含有粘着剤組成物層１２上に気泡混合微粒子含有重合性組成物を塗布し、微粒子含有重合性組成物層１１を形成させることにより行ってもよいし、また、熱発泡剤含有粘着剤組成物層１２上に、適宜な剥離フィルム（セパレータ）等上に形成させた気泡混合微粒子含有重合性組成物層１１を転写させることにより行ってもよい。この工程により、剥離フィルム１３の剥離処理された面上に熱発泡剤含有粘着剤組成物層１２を有し、さらに熱発泡剤含有粘着剤組成物層１２上に気泡混合微粒子含有重合性組成物層１１を有する積層体が作製される。２ｂは、作製工程例２における第二工程を示している。
【０１６２】
作製工程例２の第三工程は、第一工程で作製されたシートと、第二工程で作製された積層体とを、熱発泡剤含有粘着剤組成物層１２と気泡混合微粒子含有重合性組成物層１１とが接する形態で、貼り合わせる工程である。この工程により、気泡混合微粒子含有重合性組成物層１１の両面に熱発泡剤含有粘着剤層１２を有し、さらに両方の熱発泡剤含有粘着剤層１２上に剥離フィルム１３を有する積層体が作製される。２ｃは、作製工程例２における第三工程を示している。
【０１６３】
作製工程例２の第四工程は、第三工程で作製された積層体を、両面から剥離フィルム１３を介して活性エネルギー線１６を照射する工程である。この工程で、気泡混合微粒子含有重合性組成物層１１及び熱発泡剤含有粘着剤組成物層１２は光硬化され、それぞれ、気泡混合微粒子含有粘弾性体１５及び熱発泡剤含有粘着剤層１４となる。なお、該積層体において、熱発泡剤含有粘着剤組成物層１２は、剥離フィルム１３により酸素が遮断されている。２ｄは、作製工程例２における第四工程を示している。
【０１６４】
２ｅは、作製工程例２により作製される加熱発泡型再剥離性アクリル系粘着テープを示している。加熱発泡型再剥離性アクリル系粘着テープ１８は、気泡混合微粒子含有粘弾性体１５の両面に熱発泡剤含有粘着剤層１４を有する両面タイプの基材付き粘着シートである。
【０１６５】
（加熱発泡型再剥離性アクリル系粘着テープの作製工程例３）
作製工程例３の第一工程は、剥離フィルム１３の剥離処理された面に、熱発泡剤含有粘着剤組成物を塗布し、熱発泡剤含有粘着剤組成物層１２を形成させる工程である。この工程により、剥離フィルム１３の剥離処理された面上に、熱発泡剤含有粘着剤組成物層１２が形成されたシートが作製される。３ａは、作製工程例３における第一工程を示している。
【０１６６】
作製工程例３の第二工程は、第一工程で作製されたシートの熱発泡剤含有粘着剤組成物層１２上に、気泡混合微粒子含有重合性組成物層１１を積層させる工程である。なお、気泡混合微粒子含有重合性組成物層１１の積層は、熱発泡剤含有粘着剤組成物層１２上に気泡混合微粒子含有重合性組成物を塗布し、気泡混合微粒子含有重合性組成物層１１を形成させることにより行ってもよいし、また、熱発泡剤含有粘着剤組成物層１２上に、適宜な剥離フィルム（セパレータ）等上に形成させた気泡混合微粒子含有重合性組成物層１１を転写させることにより行ってもよい。この工程により、剥離フィルム１３の剥離処理された面上に熱発泡剤含有粘着剤組成物層１２を有し、さらに該熱発泡剤含有粘着剤組成物層１２上に気泡混合微粒子含有重合性組成物層１１を有する積層体が作製される。３ｂは、作製工程例３における第二工程を示している。
【０１６７】
作製工程例３の第三工程は、第二工程で作製された積層体の気泡混合微粒子含有重合性組成物層１１上に、熱発泡剤含有粘着剤組成物層１２を積層させる工程である。なお、熱発泡剤含有粘着剤組成物層１２の積層は、気泡混合微粒子含有重合性組成物層１１上に熱発泡剤含有粘着剤組成物を塗布し、熱発泡剤含有粘着剤組成物層１２を形成させることにより行ってもよいし、また、気泡混合微粒子含有重合性組成物層１１上に、適宜な剥離フィルム（セパレータ）等上に形成させた熱発泡剤含有粘着剤組成物層１２を転写させることにより行ってもよい。この工程により、気泡混合微粒子含有重合性組成物層１１の両面に熱発泡剤含有粘着剤層１２を有し、さらに片方の熱発泡剤含有粘着剤層１２上に剥離フィルム１３を有する積層体が作製される。３ｃは、作製工程例３における第三工程の終了段階を示している。
【０１６８】
作製工程例３の第四工程は、第三工程で作製された積層体の剥離フィルムを有していない熱発泡剤含有粘着剤層１２上に、剥離フィルム１３を剥離処理された面が接する形態で貼り合わせた後、該積層体を、両面から剥離フィルム１３を介して活性エネルギー線１６を照射する工程である。この工程で、気泡混合微粒子含有重合性組成物層１１及び熱発泡剤含有粘着剤組成物層１２は光硬化され、それぞれ、気泡混合微粒子含有粘弾性体１５及び熱発泡剤含有粘着剤層１４となる。なお、該積層体において、熱発泡剤含有粘着剤組成物層１２は、剥離フィルム１３により酸素が遮断されている。３ｄは、作製工程例３における第四工程を示している。
【０１６９】
３ｅは、作製工程例３により作製される加熱発泡型再剥離性アクリル系粘着テープを示している。加熱発泡型再剥離性アクリル系粘着テープ１８は、気泡混合微粒子含有粘弾性体１５の両面に熱発泡剤含有粘着剤層１４を有する両面タイプの基材付き粘着シートである。
【０１７０】
ここで、各作製工程例において、剥離フィルム１３等の上に、気泡混合微粒子含有重合性組成物や熱発泡剤含有粘着剤組成物を塗布する際に用いられる塗工方法は、特に制限されず、通常の方法を採用することができる。このような塗工方法は、例えば、スロットダイ法、リバースグラビアコート法、マイクログラビア法、ディップ法、スピンコート法、刷毛塗り法、ロールコート法、フレキソ印刷法などが挙げられる。また、塗布時に使用する塗布具としては、一般的に用いられている塗布具を特に制限することなく使用することができる。このような塗布具としては、例えば、リバースコーター、グラビアコーターなどのロールコーター；カーテンコーター；リップコーター；ダイコーター；ナイフコーターなどが挙げられる。
【０１７１】
また、各作製工程例の活性エネルギー線を用いて気泡混合微粒子含有重合性組成物層１１及び熱発泡剤含有粘着剤組成物層１２を光硬化させる工程では、剥離フィルム１３を用いて酸素を遮断しているが、剥離フィルム１３を用いない方法としては、剥離フィルム１３の代わりに、窒素ガスなどの不活性ガスを用いる方法が挙げられる。つまり、窒素ガスなどの不活性ガス雰囲気下で活性エネルギー線の照射を行うことにより、酸素による光重合反応の阻害を抑制することができる。なお、窒素ガスなどの不活性ガス雰囲気下で活性エネルギー線を用いて気泡混合微粒子含有重合性組成物層１１及び熱発泡剤含有粘着剤組成物層１２を光硬化させる場合、気泡混合微粒子含有重合性組成物層１１及び熱発泡剤含有粘着剤組成物層１２を、剥離フィルム１３を用いて被膜しなくてもよい。
【０１７２】
窒素ガスなどの不活性ガス雰囲気下で活性エネルギー線を用いて気泡混合微粒子含有重合性組成物層１１及び熱発泡剤含有粘着剤組成物層１２を光硬化させる場合、不活性ガス雰囲気下においては、できるだけ酸素が存在しないことが望ましく、例えば、酸素濃度で５０００ｐｐｍ以下であることが好ましい。なお、気泡混合微粒子含有重合性組成物層１１及び熱発泡剤含有粘着剤組成物層１２において、層中の溶存酸素が多い場合には、ラジカル発生量が抑制され、重合が十分に進行せず、得られるポリマー重合率、分子量および分子量分布に悪影響を及ぼすことがある。
【０１７３】
活性エネルギー線としては、例えば、α線、β線、γ線、中性子線、電子線などの電離性放射線や、紫外線などが挙げられ、特に紫外線が好適である。また、活性エネルギー線の照射エネルギーやその照射時間などは、特に制限されず、光重合開始剤を活性化させて、モノマー成分の反応を生じさせることができればよい。このような活性エネルギー線の照射としては、例えば、波長３００〜４００ｎｍにおける照度が１〜２００ｍＷ／ｃｍ2である紫外線の光量４００〜４０００ｍＪ／ｃｍ2程度の照射が挙げられる。
【０１７４】
活性エネルギー線を用いて気泡混合微粒子含有重合性組成物層１１及び熱発泡剤含有粘着剤組成物層１２を光硬化させる場合、重合率は９０重量％以上とすることが好ましい。未反応モノマーは、乾燥工程を設けることにより除去することもできる。なお、重合率は、前述の部分重合物の重合率の場合と同様の方法で算出できる。
【０１７５】
紫外線の照射に用いられる光源としては、波長１８０〜４６０ｎｍ（好ましくは３００〜４００ｎｍ）領域にスペクトル分布を持つものが用いられ、例えば、ケミカルランプ、ブラックライト（東芝ライテック株式会社製）、水銀アーク、炭素アーク、低圧水銀ランプ、中圧水銀ランプ、高圧水銀ランプ、超高圧水銀ランプ、メタルハライドランプ等などの一般の照射装置が用いられる。なお、上記波長より長波長あるいは短波長の電磁放射線を発生させることができる照射装置が用いられていてもよい。
【０１７６】
紫外線の照度は、例えば光源となる上記照射装置から光硬化性の組成物である気泡混合微粒子含有重合性組成物層１１及び熱発泡剤含有粘着剤組成物層１２までの距離や電圧の調整によって目的の照度に設定することができる。
【０１７７】
加熱発泡型再剥離性アクリル系粘着テープが用いられる被着体としては、特に制限されず、適宜な形状や素材の被着体が用いられる。例えば、被着体の素材としては、例えば、ポリカーボネート、ポリプロピレン、ポリエステル、ポリスチレン、フェノール樹脂、エポキシ樹脂、ポリウレタン、ＡＢＳ，アクリル樹脂等の各種樹脂；鉄、アルミニウム、銅、ニッケル及びこれらの合金等の各種金属などが挙げられる。
【０１７８】
加熱発泡型再剥離性アクリル系粘着テープの常態接着力は、９０°引き剥がし接着強さ（９０°引き剥がし粘着力、被着体：ポリカーボネート板、ＪＩＳ  Ｚ  ０２３７の粘着テープ・粘着シート試験法に基づく）で、１０Ｎ／２５ｍｍ以上（例えば１０〜１００Ｎ／２５ｍｍ）、好ましくは１１Ｎ／２５ｍｍ以上（例えば１１〜９０Ｎ／２５ｍｍ）、さらに好ましくは１２Ｎ／２５ｍｍ以上（例えば１２〜８０Ｎ／２５ｍｍ）である。また、加熱発泡型再剥離性アクリル系粘着テープの加熱後の接着力は、９０°引き剥がし接着強さ（９０°引き剥がし粘着力、被着体：ポリカーボネート板、ＪＩＳ  Ｚ  ０２３７の粘着テープ・粘着シート試験法に基づく）で、１０Ｎ／２５ｍｍ以下（例えば０〜１０Ｎ／２５ｍｍ）、好ましくは９Ｎ／２５ｍｍ以下（例えば０〜９Ｎ／２５ｍｍ）、さらに好ましくは８Ｎ／２５ｍｍ以下（例えば０〜８Ｎ／２５ｍｍ）である。
【０１７９】
具体的には、例えば、加熱発泡型再剥離性アクリル系粘着テープの９０°引き剥がし接着強さは、粘着テープサンプルを被着体となる試験体に、２３℃の雰囲気下、５ｋｇローラ、一往復の条件で圧着して、２３℃で３０分間エージングした後、引張試験機を用いて、引張速度５０ｍｍ／ｍｉｎ、９０°の剥離方向に加熱発泡型再剥離性アクリル系粘着テープサンプルを引き剥がすことにより求めることができる。また、加熱発泡型再剥離性アクリル系粘着テープの加熱後の９０°引き剥がし接着強さは、加熱処理の後、上記試験法により求めることができる。
【０１８０】
加熱処理は、例えば、ホットプレート、熱風乾燥機、近赤外線ランプ、エアードライヤーなどの適宜な加熱手段を利用して行うことができる。加熱温度は、発泡剤の発泡開始温度以上であればよいが、被着体の表面状態や、熱発泡剤の種類等、被着体等の耐熱性、加熱方法（熱容量、加熱手段等）などにより適宜設定できる。一般的な加熱処理条件としては、温度１００〜２５０℃で、５〜９０秒間（ホットプレートなど）または５〜１５分間（熱風乾燥機など）である。かかる加熱条件で、通例、熱発泡剤含有粘着剤層中の熱発泡剤が膨張及び／又は発泡して発泡剤含有粘着剤層が膨張変形することにより凹凸状変形し、接着力が低下ないし喪失する。また、加熱源としては、赤外線ランプや加熱水を用いることができる場合もある。
【０１８１】
それ以外の加熱手段として、加熱発泡型再剥離性アクリル系粘着テープの構成内に面状発熱体等の材料を設けて、その面状発熱体に電圧を印加させ面状発熱体を発泡温度までに加熱させる方法を用いても良い。
【０１８２】
面状発熱体としては、通電することによって発熱し、形状が平板状（フィルム・シート状）の発熱素子あれば特に限定はされない。例えば、発熱素子としては、金属箔や金属板・グラファイトカーボン、及びカーボン粉末または金属粉末などの材料を含む発熱素子が使用され、また発熱素子は、電気絶縁性シートで被覆されていてもよいし、被覆されていなくてもよい。さらに、加熱発泡型再剥離性アクリル系粘着テープの構成材料として用いる場合には、本発明の効果を損なわない範囲内でどこの層に設けても良い。
【０１８３】
本発明の加熱発泡型再剥離性アクリル系粘着テープは、段差の高さが０〜５００μｍ（好ましくは０〜３００μｍ）の凹凸面を有する被着体に対しても十分な濡れ性を有する。これは、加熱発泡型再剥離性アクリル系粘着テープの気泡混合微粒子含有粘弾性体において気泡を有することにより、段差吸収性が向上していることによる。従って、本発明の加熱発泡型再剥離性アクリル系粘着テープは、段差構造を有する被着体に対して、接合時には高い常態接着力を発揮する。
【０１８４】
加熱発泡型再剥離性アクリル系粘着テープの常態接着力（粘着性能）は、熱発泡剤含有粘着剤層の成分、熱発泡剤の種類や使用量、粘着剤層作製の際の活性エネルギー線の照射方法、熱発泡剤含有粘着剤層の厚さ、気泡混合微粒子含有粘弾性体の微粒子量などを適宜選択することにより調整することができる。
【０１８５】
粘着剤層作製の際の活性エネルギー線の照射方法を適宜選択することにより常態接着力を調整することの具体例としては、例えば特開２００３−１３０１５号公報に開示された方法が挙げられる。特開２００３−１３０１５号公報には、活性エネルギー線の照射を複数段階に分割して行い、それにより粘着性能を更に精密に調整する方法が開示されている。具体的には、例えば、活性エネルギー線として紫外線を用いる場合、紫外線の照射を、照度３０ｍＷ／ｃｍ2以上の光照射を行う第一段階と、第一段階より低い照度の光照射を行い実質的に重合反応を完了させる第二段階とに分割して行う方法；紫外線の照射を、照度３０ｍＷ／ｃｍ2以上の光照射を行う第一段階と、ついで第一段階より低い照度の光照射を行い重合率を少なくとも７０％にする第二段階、ついで照度３０ｍＷ／ｃｍ2以上の光照射を行い実質的に重合反応を完了させる第三段階とに分割して行う方法などが挙げられる。
【０１８６】
上記第一段階に用いられる紫外線の照射装置としては、例えば低圧水銀ランプ、高圧水銀ランプ、超高圧水銀ランプ、メタルハライドランプ等が用いられ、また上記第二段階には、例えばケミカルランプ、ブラックライト等が用いられる。
【０１８７】
本発明の加熱発泡型再剥離性アクリル系粘着テープは、接着力を上記範囲内にすることで、被着体接合時には高い常態接着力を維持しつつ、接合部を分離・解体する際には、加熱により接着力が低下して、容易に分離・解体することができる。さらに、基材において気泡を有するため、良好な段差吸収性を有する。
【０１８８】
本発明の加熱発泡型再剥離性アクリル系粘着テープは、特に、１〜１５０μｍの高さの段差（好ましくは１０〜１２０μｍの高さの段差）に対して、良好な段差吸収性を発揮する。
【０１８９】
また、本発明の加熱発泡型再剥離性アクリル系粘着テープは、自動車、機械部品、電化製品、建材等の各種分野の各種用途（例えば部材接合など）に用いられる。さらに、本発明の加熱発泡型再剥離性アクリル系粘着テープは、加熱により熱発泡剤含有粘着剤層が発泡するため、被着体に貼付した後に加熱することで、被着体との接着力が低下する。このため、本発明の加熱発泡型再剥離性アクリル系粘着テープは、被着体からの再剥離が容易な粘着テープとして用いられる。さらにまた、本発明の加熱発泡型再剥離性アクリル系粘着テープは、シート状やテープ状などの形態とした粘着シート類として用いられる。
【実施例】
【０１９０】
以下、本発明を実施例に基づいて説明するが、本発明はこれら実施例により何ら限定されるものではない。
【０１９１】
（熱発泡剤含有粘着剤組成物の調製例１）
２−エチルヘキシルアクリレート：９０重量部、アクリル酸：１０重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率７％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、トリメチロールプロパントリアクリレート：０．２重量部を添加し、これらを均一に混合して、熱発泡剤含有粘着剤組成物（「熱発泡剤含有粘着剤組成物（Ａ）」と称する場合がある）を得た。
【０１９２】
（熱発泡剤含有粘着剤組成物の調製例２）
２−エチルヘキシルアクリレート：９０重量部、アクリル酸：１０重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率７％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、トリメチロールプロパントリアクリレート：０．５重量部を添加し、これらを均一に混合して、熱発泡剤含有粘着剤組成物（熱発泡剤含有粘着剤組成物（Ｂ）と称する場合がある）を得た。
【０１９３】
（熱発泡剤含有粘着剤組成物の調整例３）
２−エチルヘキシルアクリレート：７０重量部、Ｎ−ビニル−２−ピロリドン：２８重量部、Ｎ−ヒドロキシエチルアクリルアミド：２重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率１１％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、１，６ヘキサンジオールジアクリレート：０．０１重量部を添加し、これらを均一に混合して、熱発泡剤含有粘着剤組成物（「熱発泡剤含有粘着剤組成物（Ｃ）」と称する場合がある）を得た。
【０１９４】
（熱発泡剤含有粘着剤組成物の調整例４）
２−エチルヘキシルアクリレート：７０重量部、Ｎ−ビニル−２−ピロリドン：２８重量部、Ｎ−ヒドロキシエチルアクリルアミド：２重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率１１％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、トリメチロールプロパントリアクリレート：０．２重量部を添加し、これらを均一に混合して、熱発泡剤含有粘着剤組成物（「熱発泡剤含有粘着剤組成物（Ｄ）」と称する場合がある）を得た。
【０１９５】
（熱発泡剤含有粘着剤組成物の調整例５）
２−エチルヘキシルアクリレート：７０重量部、Ｎ−ビニル−２−ピロリドン：２６重量部、Ｎ−ヒドロキシエチルアクリルアミド：４重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率１１％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、１，６ヘキサンジオールジアクリレート：０．０２重量部を添加し、これらを均一に混合して、熱発泡剤含有粘着剤組成物（「熱発泡剤含有粘着剤組成物（Ｅ）」と称する場合がある）を得た。
【０１９６】
（熱発泡剤含有粘着剤組成物の調整例６）
２−エチルヘキシルアクリレート：７０重量部、Ｎ−ビニル−２−ピロリドン：２６重量部、Ｎ−ヒドロキシエチルアクリルアミド：４重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率１１％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、１，６ヘキサンジオールジアクリレート：０．２重量部を添加し、これらを均一に混合して、熱発泡剤含有粘着剤組成物（「熱発泡剤含有粘着剤組成物（Ｆ）」と称する場合がある）を得た。
【０１９７】
（熱発泡剤含有粘着剤組成物の調整例７）
２−エチルヘキシルアクリレート：７０重量部、Ｎ−ビニル−２−ピロリドン：２４重量部、Ｎ−ヒドロキシエチルアクリルアミド：６重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率１１％の部分重合モノマーシロップを得た。
この部分重合モノマーシロップ：１００重量部に、熱発泡剤（熱膨張性微小球、商品名「マツモトマイクロスフェアＦ−５０Ｄ」松本油脂製薬株式会社製）：３０重量部、１，６ヘキサンジオールジアクリレート：０．０５重量部を添加し、これらを均一に混合して、熱発泡剤含有粘着剤組成物（「熱発泡剤含有粘着剤組成物（Ｇ）」と称する場合がある）を得た。
【０１９８】
（気泡混合微粒子含有重合性組成物の調製例１）
２−エチルヘキシルアクリレート：９０重量部、アクリル酸：１０重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率７％の部分重合モノマーシロップを得た。
この部分重合シロップ１００重量部に、１，６−ヘキサンジオールジアクリレート：０．０８重量部、中空ガラスビーズ（商品名「セルスターＺ−２７」東海工業株式会社製、平均粒径：６３μｍ、真密度：０．２６ｇ／ｃｍ3）：９．５重量部、フッ素系界面活性剤（商品名「ユニダインＴＧ−６５６」ダイキン工業社製）：０．５重量部を添加し、プロペラミキサーを用いて均一に混合した後、ビーカーに入れ、底から窒素ガスをバブリングさせて、その気泡を噛み込むようにホモミキサーにより気泡を混合させ、気泡混合微粒子含有重合性組成物（「気泡混合微粒子含有重合性組成物（Ａ）と称する場合がある」）を得た。
【０１９９】
（微粒子含有重合性組成物の調製例１）
２−エチルヘキシルアクリレート：９０重量部、アクリル酸：１０重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率７％の部分重合モノマーシロップを得た。
この部分重合シロップ１００重量部に、１，６−ヘキサンジオールジアクリレート：０．０８重量部、中空ガラスビーズ（商品名「セルスターＺ−２７」東海工業株式会社製、平均粒径：６３μｍ、真密度：０．２６ｇ／ｃｍ3）：９．５重量部を添加し、プロペラミキサーを用いて均一に混合して、微粒子含有重合性組成物（「微粒子含有重合性組成物（Ａ）と称する場合がある」）を得た。
【０２００】
（粘弾性組成物の調製例１）
２−エチルヘキシルアクリレート：９０重量部、アクリル酸：１０重量部、光開始剤（商品名「イルガキュア１８４」チバ・スペシャルティ・ケミカルズ社製）：０．０５重量部、光開始剤（商品名「イルガキュア６５１」チバ・スペシャルティ・ケミカルズ社製）：０．０５重量部を４つ口フラスコに投入し、窒素雰囲気下で紫外線に暴露して光重合させることにより、重合率７％の部分重合モノマーシロップを得た。
この部分重合シロップ１００重量部に、１，６−ヘキサンジオールジアクリレート：０．１重量部を均一に混合して、粘弾性組成物（「粘弾性組成物（Ａ）と称する場合がある」）を得た。
【０２０１】
（剥離フィルムの使用例１）
剥離フィルムとして、一方の面がシリコン系離型処理剤で離型処理されたポリエステルフィルム（商品名「ＭＲＮ−３８」三菱化学ポリエステルフィルム株式会社製）を用いた（「剥離フィルム（Ａ）」と称する場合がある）。
【０２０２】
（剥離フィルムの使用例２）
剥離フィルムとして、一方の面がシリコン系離型処理剤で離型処理されたポリエステルフィルム（商品名「ＭＲＦ−３８」三菱化学ポリエステルフィルム株式会社製）を用いた（「剥離フィルム（Ｂ）」と称する場合がある）。
【０２０３】
（実施例１）
熱発泡剤含有粘着剤組成物（Ａ）を、剥離フィルム（Ｂ）の離型処理された面上に、硬化後の厚さが１００μｍとなるように塗布し、剥離フィルム（Ｂ）上に熱発泡剤含有粘着剤組成物層を有する熱発泡剤含有粘着剤組成物層シートを得た。
気泡混合微粒子含有重合性組成物（Ａ）を、剥離フィルム（Ａ）の剥離処理された面上に、硬化後の厚さが８００μｍとなるように塗布し、剥離フィルム（Ａ）上に気泡混合微粒子含有重合性組成物層を有する気泡混合微粒子含有重合性組成物層シートを得た。
熱発泡剤含有粘着剤組成物層シートに、気泡混合微粒子含有重合性組成物層と熱発泡粘着剤組成物層とが接する形態で、気泡混合微粒子含有重合性組成物層シートを貼り合わせ、積層シートを得た。
積層シートの両面から、ブラックライトランプ（株式会社東芝製）を用いて、照度：５ｍＷ／ｃｍ2で、３５０ｎｍの最大感度を有する紫外線（ＵＶ）を２４０秒間照射して、気泡混合微粒子含有重合性組成物層及び熱発泡剤含有粘着剤組成物層を光硬化させ、気泡混合微粒子含有粘弾性体の片面に熱発泡剤含有粘着剤層を有する粘着シートを作製した。
なお、該粘着シートの気泡混合微粒子含有粘弾性体は粘着性を有するので、該粘着シートは両面粘着シートとして用いることもできる。また、気泡混合微粒子含有粘弾性体の気泡率は２０％であった。さらに、熱発泡剤含有粘着剤層の溶剤不溶分は、８４重量％であった。
【０２０４】
（実施例２）
熱発泡剤含有粘着剤組成物（Ａ）を、剥離フィルム（Ｂ）の離型処理された面上に、硬化後の厚さが５０μｍとなるように塗布し、剥離フィルム（Ｂ）上に熱発泡剤含有粘着剤組成物層を有する熱発泡剤含有粘着剤組成物層シートを得たこと以外は、実施例１と同様にして、気泡混合微粒子含有粘弾性体の片面に熱発泡剤含有粘着剤層を有する粘着シートを作製した。
なお、該粘着シートの気泡混合微粒子含有粘弾性体は粘着性を有するので、該粘着シートは両面粘着シートとして用いることもできる。また、気泡混合微粒子含有粘弾性体の気泡率は２０％であった。さらに、熱発泡剤含有粘着剤層の溶剤不溶分は、８３重量％であった。
【０２０５】
（実施例３）
熱発泡剤含有粘着剤組成物（Ｂ）を、剥離フィルム（Ｂ）の離型処理された面上に、硬化後の厚さが１００μｍとなるように塗布し、剥離フィルム（Ｂ）上に熱発泡剤含有粘着剤組成物層を有する熱発泡剤含有粘着剤組成物層シートを得たこと以外は、実施例１と同様にして、気泡混合微粒子含有粘弾性体の片面に熱発泡剤含有粘着剤層を有する粘着シートを作製した。
なお、該粘着シートの気泡混合微粒子含有粘弾性体は粘着性を有するので、該粘着シートは両面粘着シートとして用いることもできる。また、気泡混合微粒子含有粘弾性体の気泡率は２０％であった。さらに、熱発泡剤含有粘着剤層の溶剤不溶分は、８８重量％であった。
【０２０６】
（実施例４）
熱発泡剤含有粘着剤組成物（Ｂ）を、剥離フィルム（Ｂ）の離型処理された面上に、硬化後の厚さが５０μｍとなるように塗布し、剥離フィルム（Ｂ）上に熱発泡剤含有粘着剤組成物層を有する熱発泡剤含有粘着剤組成物層シートを得たこと以外は、実施例１と同様にして、気泡混合微粒子含有粘弾性体の片面に熱発泡剤含有粘着剤層を有する粘着シートを作製した。
なお、該粘着シートの気泡混合微粒子含有粘弾性体は粘着性を有するので、該粘着シートは両面粘着シートとして用いることもできる。また、気泡混合微粒子含有粘弾性体の気泡率は２０％であった。さらに、熱発泡剤含有粘着剤層の溶剤不溶分は、８７重量％であった。
【０２０７】
（実施例５）
気泡混合微粒子含有重合性組成物（Ａ）を、剥離フィルム（Ａ）の剥離処理された面上に、硬化後の厚さが４００μｍとなるように塗布し、剥離フィルム（Ａ）上に気泡混合微粒子含有重合性組成物層を有する気泡混合微粒子含有重合性組成物層シートを得たこと以外は、実施例１と同様にして、気泡混合微粒子含有粘弾性体の片面に熱発泡剤含有粘着剤層を有する粘着シートを作製した。
なお、該粘着シートの気泡混合微粒子含有粘弾性体は粘着性を有するので、該粘着シートは両面粘着シートとして用いることもできる。また、気泡混合微粒子含有粘弾性体の気泡率は２０％であった。さらに、熱発泡剤含有粘着剤層の溶剤不溶分は、８１重量％であった。
【０２０８】
（実施例６）
熱発泡剤含有粘着剤組成物（Ｃ）を、剥離フィルム（Ｂ）の離型処理された面上に、硬化後の厚さが１００μｍとなるように塗布し、剥離フィルム（Ｂ）上に熱発泡剤含有粘着剤組成物層を有する熱発泡剤含有粘着剤組成物層シートを得た。
気泡混合微粒子含有重合性組成物（Ａ）を、剥離フィルム（Ａ）の剥離処理された面上に、硬化後の厚さが８００μｍとなるように塗布し、剥離フィルム（Ａ）上に気泡混合微粒子含有重合性組成物層を有する気泡混合微粒子含有重合性組成物層シートを得た。
熱発泡剤含有粘着剤組成物層シートに、気泡混合微粒子含有重合性組成物層と熱発泡粘着剤組成物層とが接する形態で、気泡混合微粒子含有重合性組成物層シートを貼り合わせ、積層シートを得た。
積層シートの両面から、ブラックライトランプ（株式会社東芝製）を用いて、照度：５ｍＷ／ｃｍ2で、３５０ｎｍの最大感度を有する紫外線（ＵＶ）を２４０秒間照射して、気泡混合微粒子含有重合性組成物層及び熱発泡剤含有粘着剤組成物層を光硬化させ、気泡混合微粒子含有粘弾性体の片面に熱発泡剤含有粘着剤層を有する粘着シートを作製した。
なお、該粘着シートの気泡混合微粒子含有粘弾性体は粘着性を有するので、該粘着シートは両面粘着シートとして用いることもできる。また、気泡混合微粒子含有粘弾性体の気泡率は２０％であった。さらに、熱発泡剤含有粘着剤層の溶剤不溶分は、４０重量％であった。
【０２０９】
（実施例７）
熱発泡剤含有粘着剤組成物（Ｄ）を、使用した以外は、実施例１と同様の方法にて、気泡混合微粒子含有粘弾性体の片面に熱発泡剤含有粘着剤層を有する粘着シートを作製した。
また、気泡混合微粒子含有粘弾性体の気泡率は２０％であった。さらに発泡剤含有粘着剤層の溶剤不溶分は、８８重量％であった。
【０２１０】
（実施例８）
熱発泡剤含有粘着剤組成物（Ｅ）を、使用した以外は、実施例１と同様の方法にて、気泡混合微粒子含有粘弾性体の片面に熱発泡剤含有粘着剤層を有する粘着シートを作製した。
また、気泡混合微粒子含有粘弾性体の気泡率は２０％であった。さらに発泡剤含有粘着剤層の溶剤不溶分は、６２重量％であった。
【０２１１】
（実施例９）
熱発泡剤含有粘着剤組成物（Ｆ）を、使用した以外は、実施例１と同様の方法にて、気泡混合微粒子含有粘弾性体の片面に熱発泡剤含有粘着剤層を有する粘着シートを作製した。
また、気泡混合微粒子含有粘弾性体の気泡率は２０％であった。さらに発泡剤含有粘着剤層の溶剤不溶分は、９１重量％であった。
【０２１２】
（実施例１０）
熱発泡剤含有粘着剤組成物（Ｇ）を、使用した以外は、実施例１と同様の方法にて、気泡混合微粒子含有粘弾性体の片面に熱発泡剤含有粘着剤層を有する粘着シートを作製した。
また、気泡混合微粒子含有粘弾性体の気泡率は２０％であった。さらに発泡剤含有粘着剤層の溶剤不溶分は、８１重量％であった。
【０２１３】
（比較例１）
気泡混合微粒子含有重合性組成物（Ａ）を、剥離フィルム（Ａ）の剥離処理された面上に、硬化後の厚さが８００μｍとなるように塗布して、気泡混合微粒子含有重合性組成物層を形成し、該気泡混合微粒子含有重合性組成物層上に、層表面と剥離処理された面とが接する形態で、剥離フィルム（Ｂ）を貼り合わせて、気泡混合微粒子含有重合性組成物層シートを得た。
該気泡混合微粒子含有重合性組成物層シートに、両面から、ブラックライトランプ（株式会社東芝製）を用いて、照度：５ｍＷ／ｃｍ2で、３５０ｎｍの最大感度を有する紫外線（ＵＶ）を２４０秒間照射し、気泡混合微粒子含有重合性組成物層を光硬化させて、気泡混合微粒子含有粘弾性体の両面が剥離フィルムで保護されているシートを作製した。
なお、該気泡混合微粒子含有粘弾性体は粘着性を有していた。また、気泡混合微粒子含有粘弾性体の気泡率は２０％であった。
【０２１４】
（比較例２）
気泡混合微粒子含有重合性組成物（Ａ）を、剥離フィルム（Ａ）の剥離処理された面上に、硬化後の厚さが４００μｍとなるように塗布して、気泡混合微粒子含有重合性組成物層を形成し、該気泡混合微粒子含有重合性組成物層上に、層表面と剥離処理された面とが接する形態で、剥離フィルム（Ｂ）を貼り合わせて、気泡混合微粒子含有重合性組成物層シートを得たこと以外は、比較例１と同様にして、気泡混合微粒子含有粘弾性体の両面が剥離フィルムで保護されているシートを作製した。
なお、該気泡混合微粒子含有粘弾性体は粘着性を有していた。また、気泡混合微粒子含有粘弾性体の気泡率は２０％であった。
【０２１５】
（比較例３）
熱発泡剤含有粘着剤組成物（Ａ）を、剥離フィルム（Ｂ）の剥離処理された面上に、硬化後の厚さが１００μｍとなるように塗布して、熱発泡剤含有粘着剤組成物層を形成し、該熱発泡剤含有粘着剤組成物層上に、層表面と剥離処理された面とが接する形態で、剥離フィルム（Ａ）を貼り合わせて、熱発泡剤含有粘着剤組成物層シートを得た。
該熱発泡剤含有粘着剤組成物層シートに、両面から、ブラックライトランプ（株式会社東芝製）を用いて、照度：５ｍＷ／ｃｍ2で、３５０ｎｍの最大感度を有する紫外線（ＵＶ）を２４０秒間照射し、熱発泡剤含有粘着剤組成物層を光硬化させて、熱発泡剤含有粘着剤層の両面が剥離フィルムで保護されているシートを作製した。
なお、熱発泡剤含有粘着剤層の溶剤不溶分は、８０重量％であった。
【０２１６】
（比較例４）
熱発泡剤含有粘着剤組成物（Ａ）を、剥離フィルム（Ｂ）の剥離処理された面上に、硬化後の厚さが１００μｍとなるように塗布して、熱発泡剤含有粘着剤組成物層を形成し、熱発泡剤含有粘着剤組成物層シートを得た。
粘弾性組成物（Ａ）を、剥離フィルム（Ａ）の剥離処理された面上に、粘弾性組成物を光硬化させることにより得られる粘弾性基材の厚さが５０μｍとなるように塗布して、粘弾性組成物層を形成し、粘弾性組成物層シートを得た。
熱発泡剤含有粘着剤組成物層シートと粘弾性組成物層シートとを、熱発泡剤含有粘着剤組成物層と粘弾性組成物層とが接する形態で貼り合わせて、積層シートを得た。
該積層シートに、両面から、ブラックライトランプ（株式会社東芝製）を用いて、照度：５ｍＷ／ｃｍ2で、３５０ｎｍの最大感度を有する紫外線（ＵＶ）を２４０秒間照射し、熱発泡剤含有粘着剤組成物層及び粘弾性組成物層を光硬化させて、粘弾性基材の片面に熱発泡剤含有粘着剤層を有する粘着シートを作製した。
なお、該粘着シートの粘弾性基材は粘着性を有するので、該粘着シートは両面粘着シートとして用いることもできる。また、熱発泡剤含有粘着剤層の溶剤不溶分は、８１重量％であった。
【０２１７】
（比較例５）
熱発泡剤含有粘着剤組成物（Ｂ）を、剥離フィルム（Ｂ）の剥離処理された面上に、硬化後の厚さが１００μｍとなるように塗布して、熱発泡剤含有粘着剤組成物層を形成し、熱発泡剤含有粘着剤組成物層シートを得たこと以外は、比較例４と同様にして、粘着シートを作製した。
なお、該粘着シートの粘弾性基材は粘着性を有するので、該粘着シートは両面粘着シートとして用いることもできる。また、熱発泡剤含有粘着剤層の溶剤不溶分は、８６重量％であった。
【０２１８】
（比較例６）
熱発泡剤含有粘着剤組成物（Ａ）を、剥離フィルム（Ｂ）の剥離処理された面上に硬化後の厚さが１００μｍとなるように塗布して、熱発泡剤含有粘着剤組成物層を形成し、熱発泡剤含有粘着剤組成物層シートを得た。
微粒子含有重合性組成物（Ａ）を、剥離フィルム（Ａ）の剥離処理された面上に、微粒子含有重合性組成物を光硬化させることにより得られる微粒子含有粘弾性基材の厚さが８００μｍとなるように塗布して、微粒子含有重合性組成物層を形成し、微粒子含有重合性組成物層シートを得た。
熱発泡剤含有粘着剤組成物層シートと微粒子含有重合性組成物層シートとを、熱発泡剤含有粘着剤組成物層と微粒子含有重合性組成物層とが接する形態で貼り合わせて、積層シートを得た。
該積層シートに、両面から、ブラックライトランプ（株式会社東芝製）を用いて、照度：５ｍＷ／ｃｍ2で、３５０ｎｍの最大感度を有する紫外線（ＵＶ）を２４０秒間照射し、熱発泡剤含有粘着剤組成物層及び微粒子含有重合性組成物層を光硬化させて、微粒子含有粘弾性基材の片面に熱発泡剤含有粘着剤層を有する粘着シートを作製した。
なお、該粘着シートの微粒子含有粘弾性基材は粘着性を有するので、該粘着シートは両面粘着シートとして用いることもできる。また、熱発泡剤含有粘着剤層の溶剤不溶分は、８４重量％であった。
【０２１９】
（評価１）
実施例及び比較例について、下記の（常態時の接着力の測定方法）、（加熱後の接着力の測定方法）により、常態時及び加熱後の各被着体に対する接着力をそれぞれ測定して、初期接着性及び解体性を評価した。また、下記の（段差吸収性の評価方法）により段差吸収性も評価した。測定結果及び評価結果は表１に示した。
【０２２０】
（初期接着性及び解体性の評価）
初期接着性は、下記常態時の接着力の測定方法により求めた被着体に対する９０°引き剥がし接着強さが１０Ｎ／２５ｍｍ以上の場合を良好（○）と評価し、一方、９０°引き剥がし接着強さが１０Ｎ／２５ｍｍ未満の場合を不良（×）と評価した。
【０２２１】
解体性は、加熱処理により実施例及び比較例のシートが被着体から剥離する場合及び加熱処理により下記加熱処理後の接着力の測定方法により求めた被着体に対する９０°引き剥がし接着強さが１０Ｎ／２５ｍｍ未満となる場合を良好（○）と評価し、一方、加熱処理後９０°引き剥がし接着強さが１０Ｎ／２５ｍｍ以上となる場合を不良（×）と評価した。
【０２２２】
被着体としては、アクリル板（透明、商品名「アクリライト」三菱レイヨン株式会社製）、ポリカーボネート板（ＰＣ板）（透明、商品名「ポリカーボネートプレート」タキロン株式会社製）、ＡＢＳ板（自然色、新神戸電機株式会社製）、及びポリスチレン板（ＰＳ板）（自然色、ＲＰ東プラ株式会社製）を、それぞれ、アルコールで表面を洗浄したものを使用した。
【０２２３】
（評価用サンプルの作製）
実施例及び比較例のシートの剥離フィルム（Ａ）を剥がして、その粘着面に、厚さ５０μｍの片面コロナ処理されたポリエチレンテレフタラートフィルム（ＰＥＴフィルム、商品名「ルミラー♯５０」東レ株式会社製）を、コロナ処理面と粘着面とが接する形態で、ラミネーターロールにより貼り合わせた後、幅が２５ｍｍとなるように切断し、評価用サンプルとしての厚さ３８μｍの片面コロナ処理されたＰＥＴフィルムを支持体とする粘着シートを作製した。
なお、常態時の接着力の測定や加熱後の接着力の測定には、該評価用サンプルを用いた。
【０２２４】
（常態時の接着力の測定方法）
評価用サンプルを、被着体に、２３℃の雰囲気下、５ｋｇローラ、一往復の条件で圧着して、２３℃で３０分間エージングした後、２３℃の雰囲気下で引張試験機（商品名「ＴＧ−１ｋＮ」ミネベア社製）を用いて、引張速度５０ｍｍ／ｍｉｎで、９０°の剥離方向に引き剥がすことにより、常態時の接着力としての９０°引き剥がし接着強さを測定した。
【０２２５】
（加熱後の接着力の測定方法）
評価用サンプルを、被着体に、２３℃の雰囲気下、５ｋｇローラ、一往復の条件で圧着して、２３℃で３０分間エージングした後、被着体に貼着した状態を維持しつつ、評価用サンプルを被着体ごと熱風乾燥機に投入し、１３０℃で１０分間加熱処理した。
加熱処理終了後、加熱による熱発泡剤の発泡により、評価用サンプルが被着体から剥離しているか否かを確認し、剥離せず接着している場合には、２３℃の雰囲気下で２時間放置してから、２３℃の雰囲気下で引張試験機（商品名「ＴＧ１−ｋＮ」ミネベア社製）を用いて、引張速度５０ｍｍ／ｍｉｎで、９０°の剥離方向に引き剥がすことにより、加熱後の接着力としての９０°引き剥がし接着強さを測定した。
【０２２６】
（段差吸収性の評価）
段差吸収性は、下記の（濡れ面積率の測定方法）により求めた濡れ面積率が、４０％以上の場合を良好（○）と評価し、一方、４０％未満の場合を不良（×）と評価した。
【０２２７】
（濡れ面積率の測定方法）
実施例及び比較例を、幅２０ｍｍ、長さ２００ｍｍのテープ状に切断してから、剥離フィルム（Ｂ）を剥がし、アクリル板（透明、幅５０ｍｍ、長さ２００ｍｍ）の中央に貼り付けることにより、それぞれの濡れ面積率測定用サンプルを作製した（図４の４ａ参照；図４において、４ａは濡れ面積率測定用サンプル、４１はアクリル板、４２は実施例及び比較例のシートを示す）。
アクリル板（透明、幅５０ｍｍ、長さ２００ｍｍ）に、２０ｍｍ幅に切断した所定の厚さを有するＰＥＴフィルムを２０ｍｍ間隔に４枚貼り付けて固定することにより濡れ面積率測定用被着体を作製した（図４の４ｂ参照；図４において、４ｂは濡れ面積率測定用被着体、４１はアクリル板、４３はＰＥＴフィルムを示す）。なお、ＰＥＴフィルムとして、厚さ５０μｍのものと厚さ１００μｍのものを使用した。
そして、濡れ面積率測定用サンプルのシートの剥離フィルム（Ａ）を剥がして、濡れ面積率測定用サンプルを、濡れ面積率測定用被着体に、濡れ面積率測定用サンプルの粘着面と濡れ面積率測定用被着体のＰＥＴフィルムによる段差面とが接する形態で、５ｋｇローラー、片道の条件で圧着した後、アクリル板下面から目視にて、濡れ面積を測定して、濡れ面積率（％）を算出した。
濡れ面積率（％）＝濡れ面積（ｃｍ2）／シート面積（２０ｃｍ×２０ｃｍ）×１００
濡れ面積率測定用サンプルを濡れ面積率測定用被着体に圧着した際の下面の概略を図４の４ｃに示す。４ｃにおいて、４４ａ〜４４ｄは、濡れを示す。該測定においては、濡れ４４ａ〜４４ｄにおいてそれぞれの濡れ面積率（％）を算出し、その平均を実施例及び比較例の濡れ面積率とした。また、濡れ面積率の測定は、濡れ面積率測定用被着体サンプルのＰＥＴフィルムが４枚全て厚さ５０μｍのものである場合、及び４枚全て厚さ１００μｍのものである場合について行い、表１の濡れ面積率の５０μｍの欄及び濡れ面積率の１００μｍの欄に示した。
【０２２８】
【表１】
0005483835.tif 000008
【０２２９】
表１において、「剥離」は、加熱処理による発泡により被着体から剥離したことを示す。
【０２３０】
実施例１〜５は、各種被着体に対して良好な接着性を示すとともに、加熱することで容易に剥離（解体）することが可能であり、また濡れ面積率も高く、良好な段差吸収性を有する。このため、リワークやリサイクル用途に用いることができる。
比較例１及び２は、良好な接着性を示すものの、容易に剥離することが難しく、また比較例３〜５は、容易に剥離することが可能であるが、初期接着性の点で劣り、接着の信頼性の点で問題を生じる。さらに、比較例６が、良好な接着性及び解体性を有するが、段差吸収性という点で劣る。
【０２３１】
（評価２）
実施例１、６〜１０について、下記の（初期接着力の評価方法）、（加熱解体性の評価方法）により、常態時の接着性能及び解体性能を評価した。また、（腐食性の評価方法）により被着体の腐食性能についても評価を行なった。さらに上記の（段差吸収性の評価方法）により段差吸収性も評価した。その結果を表２に示した。
【０２３２】
（初期接着力の評価方法）
実施例のシートの剥離フィルム（Ａ）を剥がして、その粘着面に、厚さ５０μｍの片面コロナ処理されたポリエチレンテレフタラートフィルム（ＰＥＴフィルム、商品名「ルミラー♯５０」東レ株式会社製）を、コロナ処理面と粘着面とが接する形態で、ラミネーターロールにより貼り合わせた後、幅が２５ｍｍとなるように切断し、評価用サンプルとしての厚さ５０μｍの片面コロナ処理されたＰＥＴフィルムを支持体とする粘着シートを作製した。
評価用サンプルを、被着体に、２３℃の雰囲気下、５ｋｇローラー、一往復の条件で圧着して、２３℃で３０分間エージングした後、２３℃の雰囲気下で引張試験機（商品名「ＴＧ−１ｋＮ」ミネベア社製）を用いて、引張速度５０ｍｍ／ｍｉｎで、９０°の剥離方向に引き剥がすことにより、常態時の接着力としての９０°引き剥がし接着強さを測定した。
得られた９０°引き剥がし接着強さが１０［Ｎ／２５ｍｍ］以上の場合を良好（○）と評価し、一方、９０°引き剥がし接着強さが１０［Ｎ／２５ｍｍ］未満の場合を不良（×）と評価した。
【０２３３】
（加熱解体性の評価方法）
実施例のシートの剥離フィルム（Ａ）を剥がして、その粘着面に、厚さ５０μｍの片面コロナ処理されたポリエチレンテレフタレートフィルム（ＰＥＴフィルム、商品名「ルミラー♯５０」東レ株式会社製）を、コロナ処理面と粘着面とが接する形態で、ラミネーターロールにより貼り合わせた後、幅が２５ｍｍとなるように切断し、評価用サンプルとしての厚さ５０μｍの片面コロナ処理されたＰＥＴフィルムを支持体とする粘着シートを作製した。
評価用サンプルを、被着体に、２３℃の雰囲気下、５ｋｇローラー、一往復の条件で圧着して、２３℃で３０分間エージングした後、被着体に貼着した状態を維持しつつ、評価用サンプルを被着体ごと熱風乾燥機に投入し、１３０℃で１０分間加熱処理した。
加熱処理終了後、加熱による熱発泡剤の発泡により、評価用サンプルが被着体から剥離しているか否かを確認し、自然剥離している場合には良好（○）と評価した。
【０２３４】
初期接着性と加熱解体性の評価は、被着体としてＳＵＳ３０４ＢＡ板，ポリカーボネート板（ＰＣ板）（透明、商品名「ポリカーボネートプレート」タキロン株式会社製）を、それぞれアルコールで表面洗浄したものを使用した。
【０２３５】
（腐食性の評価方法）
実施例のシートの剥離フィルム（Ａ）を剥がして、その粘着面に、厚さ２５μｍの片面コロナ処理されたポリエチレンテレフタレートフィルム（ＰＥＴフィルム、商品名「ルミラー♯５０」東レ株式会社製）を、コロナ処理面と粘着面とが接する形態で、ラミネーターロールにより貼り合わせた後、剥離フィルム（Ｂ）を剥がして、銅箔（厚さ：８０μｍ）に貼り合わせ、６０℃×９５％ＲＨの雰囲気下で２５０時間保存した。その後、目視で、ポリエチレンテレフタレートフィルム側から銅箔の表面を観察して、粘着シートが貼り合わせられている銅箔の表面の腐食の有無（変色の有無）を確認した。
変色しておらず腐食がない場合を良好（○）とし、変色しており腐食がある場合を不良（×）として評価した。
【０２３６】
【表２】
0005483835.tif 000009
【０２３７】
実施例１のＳＵＳ３０４ＢＡ板に対する初期接着性は３５［Ｎ／２５ｍｍ］であり、ＰＣ板に対する初期接着性は２７［Ｎ／２５ｍｍ］であった。また、実施例１の加熱解体性は、ＳＵＳ３０４ＢＡ板に対しては少し劣っていたが、ＰＣ板に対しては良好であった。さらに、実施例１の腐食性は、不良（×）と評価できた。
【０２３８】
実施例６〜１０は、被着体接合時に高い常態接着性を発揮しており、また加熱により容易に接着力が低下し、容易に剥離・解体できることが確認できた。このため、リワークやリサイクル用途に用いることができる。
【図面の簡単な説明】
【０２３９】
【図１】本発明の加熱発泡型再剥離性アクリル系粘着テープの作製工程の一例を示す概略断面図である。
【図２】本発明の加熱発泡型再剥離性アクリル系粘着テープの作製工程の他の例を示す概略断面図である。
【図３】本発明の加熱発泡型再剥離性アクリル系粘着テープの作製工程の他の例を示す概略断面図である。
【図４】濡れ面積率の測定方法を示す概略図である。
【符号の説明】
【０２４０】
１ａ    作製工程例１における第一工程
１ｂ    作製工程例１における第二工程
１ｃ    作製工程例１における第三工程
１ｄ    作製工程例１における第四工程
１ｅ    作製工程例１により作製される加熱発泡型再剥離性アクリル系粘着テープ
２ａ    作製工程例２における第一工程
２ｂ    作製工程例２における第二工程
２ｃ    作製工程例２における第三工程
２ｄ    作製工程例２における第四工程
２ｅ    作製工程例２により作製される加熱発泡型再剥離性アクリル系粘着テープ
３ａ    作製工程例３における第一工程
３ｂ    作製工程例３における第二工程
３ｃ    作製工程例３における第三工程
３ｄ    作製工程例３における第四工程
３ｅ    作製工程例３により作製される加熱発泡型再剥離性アクリル系粘着テープ
１１    気泡混合微粒子含有重合性組成物層
１２    熱発泡剤含有粘着剤組成物層
１３    剥離フィルム
１４    熱発泡剤含有粘着剤層
１５    気泡混合微粒子含有粘弾性体（気泡混合微粒子含有粘弾性基材）
１６    活性エネルギー線
１７    加熱発泡型再剥離性アクリル系粘着テープ（片面タイプ）
１８    加熱発泡型再剥離性アクリル系粘着テープ（両面タイプ）
４ａ    濡れ面積率測定用サンプル
４ｂ    濡れ面積率測定用被着体
４ｃ    濡れ面積率測定用サンプルを濡れ面積率測定用被着体に圧着した際の下面の概略
４１    アクリル板
４２    実施例及び比較例のシート
４３    ＰＥＴフィルム
４４ａ  濡れ
４４ｂ  濡れ
４４ｃ  濡れ
４４ｄ  濡れ
【図１】
0005483835.tif 000013
【図２】
0005483835.tif 000014
【図３】
0005483835.tif 000015
【図４】
0005483835.tif 000016